(57)【特許請求の範囲】
【請求項１】
一般式（III）
0004370000.tif 000061
［式中、ｎおよびｍは互いに無関係に０〜１００の数であり、ただしｎおよびｍは同時に０であることはなく、
Ｒ1は水素原子、Ｃ5〜Ｃ7−シクロアルキル基またはＣ1〜Ｃ12−アルキル基−であり、
Ｒ2およびＲ3は互いに無関係に水素原子、Ｃ1〜Ｃ18−アルキル基、またはそれが結合する炭素原子と一緒になった５〜１３の環員数の環またはそれが結合する炭素原子と一緒になった式（IV）であり
0004370000.tif 000062
Ｒ4およびＲ5は互いに無関係に水素原子またはＣ1〜Ｃ22−アルキル基、酸素ラジカルＯ*、−ＯＨ、−ＮＯ、−ＣＨ2ＣＮ、ベンジル、アリル、Ｃ1〜Ｃ30−アルキルオキシ基、Ｃ5〜Ｃ12−シクロアルキルオキシ基、アリール基が追加的に更に置換されていてもよいＣ6〜Ｃ10−アリールオキシ基、アリール基が追加的に更に置換されていてもよいＣ7〜Ｃ20−アリールアルキルオキシ基、Ｃ3〜Ｃ10−アルケニル基、Ｃ3〜Ｃ6−アルキニル基、Ｃ1〜Ｃ10−アシル基、ハロゲン原子、非置換のまたはフェニル環がＣ1〜Ｃ4−アルキルで置換されたＣ7〜Ｃ9−フェニルアルキルを意味する。］
で表される新規の化合物。
【請求項２】
ｎおよびｍが互いに無関係に０〜１０の数であり、ただしｎおよびｍは同時に０であることはなく、
Ｒ1が水素原子、Ｃ6−シクロアルキル基またはＣ1〜Ｃ4−アルキル基であり、
Ｒ2およびＲ3が互いに無関係に水素原子、Ｃ1〜Ｃ8−アルキル基、またはそれらが結合する炭素原子と一緒になった６〜１２の環員数の環またはそれらが結合する炭素原子と一緒になった式（IV）で表される基であり、
Ｒ4およびＲ5が互いに無関係に水素原子またはＣ1〜Ｃ5−アルキル基、酸素ラジカルＯ*、−ＯＨ、−ＮＯ、−ＣＨ2ＣＮ、ベンジル、アリル、Ｃ1〜Ｃ10−アルキルオキシ基、Ｃ5〜Ｃ6−シクロアルキルオキシ基、アリール基が追加的に更に置換されていてもよいＣ6〜Ｃ7−アリールオキシ基、アリール基が追加的に更に置換されていてもよいＣ7〜Ｃ10−アリールアルキルオキシ基、Ｃ3〜Ｃ6−アルケニル基、Ｃ3〜Ｃ6−アルキニル基、Ｃ1〜Ｃ4−アシル基、ハロゲン原子、非置換のまたはフェニル環がＣ1〜Ｃ2−アルキル基で置換されたＣ7〜Ｃ9−フェニルアルキル基を意味する請求項１に記載の化合物。
【請求項３】
ｎおよびｍは互いに無関係に０〜５の数であるが、ｎおよびｍの両方が同時に０であることはなく、
Ｒ1がメチル基であり、
Ｒ2およびＲ3がそれらが結合する炭素原子と一緒になった環員数１２の環であるかまたはそれらが結合する炭素原子と一緒になった式（IV）の基であり、
Ｒ4およびＲ5が互いに無関係に水素原子、メチル基、アセチル基、オクチルオキシ基またはシクロヘキシルオキシ基である請求項１に記載の化合物。
【請求項４】
請求項１〜３のいずれか一つに記載の化合物を使用した酸素、光および熱による損傷に対する有機物質の安定化剤。
【請求項５】
請求項１に記載の式（III）の化合物を製造する方法において、式（Ｉ）の化合物を式（II）の化合物と溶剤を用いてまたは用いずにそして触媒を用いてまたは用いずに１：１〜１００：１のモル比で１００〜３００℃で反応させることを特徴とする上記方法：
0004370000.tif 000063
（式中、Ｒ1〜Ｒ4は請求項１に記載の意味を有する。）
【請求項６】
反応を溶剤を用いずにおよび触媒を用いずに減圧下に１２０〜２５０℃で行なう請求項５に記載の方法。
【請求項７】
光および熱による損傷に対して有機物質を安定化するための請求項１〜３の何れか一つの化合物の用途。
【請求項８】
請求項１に記載の一般式（III）の化合物と下記式Ａ１〜Ａ１０の立体障害アミンをベースとする１種類以上の安定剤との混合物：
0004370000.tif 000064
（式中、Ｒ1およびＲ4が請求項１に記載の意味を有し、
Ｒ6が水素原子、Ｃ1〜Ｃ4−アルキル基、Ｃ1〜Ｃ4−アルコキシ基、ハロゲン原子、シアノ基、カルボキシル基、ニトロ基、アミノ基、Ｃ1〜Ｃ4−アルキルアミノ基、ジ−Ｃ1〜Ｃ4−アルキルアミノ基またはアシル基で１ケ所以上置換されている芳香族残基あり、
ｏが１または２である。）；
0004370000.tif 000065
（式中、Ｒ1およびＲ4が請求項１に規定した通りであり、
ｐは１または２でありそして
ｐ＝１の場合には、
Ｒ7はＣ1〜Ｃ22−アルキル基、Ｃ2〜Ｃ18−オキサアルキル基、Ｃ2〜Ｃ18−チアアルキル基、Ｃ2〜Ｃ18−アザアルキル基またはＣ2〜Ｃ8−アルケニル基であり、
ｐ＝２の場合には、
Ｒ7はＣ1〜Ｃ22−アルキレン基、Ｃ2〜Ｃ18−オキサアルキレン基、Ｃ2〜Ｃ18−チアアルキレン基、Ｃ2〜Ｃ18−アザアルキレン基またはＣ2〜Ｃ8−アルケニレン基である。）；
0004370000.tif 000066
（式中、Ｒ1およびＲ4が請求項１に規定した通りであり、
Ｒ8およびＲ9は互いに無関係に水素原子、Ｃ1〜Ｃ6−アルキル、Ｃ7〜Ｃ12−アルアルキル、−アリールまたはカルボン酸エステルであり、
Ｒ8およびＲ9は一緒になってテトラ−またはペンタメチル基を意味する。）；
0004370000.tif 000067
（式中、Ｒ1、Ｒ2、Ｒ3およびＲ4が請求項１に規定した意味を有しており、
ｑは１または２の数であり、
Ｒ10は水素原子、メチル、フェニルまたはカルボ−Ｃ1〜Ｃ21−アルコキシであり、
Ｒ11は水素原子またはメチルであり、
Ｒ12はｑ＝１の時、水素原子、Ｃ1〜Ｃ21−アルキル、Ｃ2〜Ｃ22−アルケニル、Ｃ5〜Ｃ12−シクロアルキル、式
0004370000.tif 000068
で表される基を意味し、
その際にＲ1およびＲ5が請求項１に規定した意味を有しそして
Ｒ12はｑ＝２の時、Ｃ1〜Ｃ18−アルキレン、Ｃ5〜Ｃ9−シクロアルキレンまたはアリーレンを意味する）：
0004370000.tif 000069
（式中、Ｒ1、Ｒ4、Ｒ7およびｐが上記の規定した通りである。）；
0004370000.tif 000070
（式中、Ｒ1、Ｒ4、Ｒ7およびｐが上記の規定した通りである。）；
0004370000.tif 000071
（式中、Ｒ1、Ｒ4が上記の規定した通りであり、
Ｒ30は水素原子、Ｃ1〜Ｃ12−アルキル基、Ｃ5〜Ｃ12−シクロアルキル基、フェニル基またはＣ7〜Ｃ9−フェニルアルキル基でありそして
ａは１〜１０の数である。）；
0004370000.tif 000072
（式中、Ｒ1およびＲ4が上述の意味を有しそして
Ｒ7は式Ａ２についてｐ＝１で規定した意味を有する。）；
生成物Ａ１０が式Ａ１０ａのポリアミンと式Ａ１０ｂと反応させることによって得られる：
0004370000.tif 000073
（式中、ＲおよびＲ’はＨまたはＣＨ3である。）
0004370000.tif 000074
（式中、Ｒ1、Ｒ4およびＲ30が上述の意味を有し、
ｎ5’、ｎ5″およびｎ5″’が互いに無関係に２〜１２の数である。）
【請求項９】
ｎおよびｍが互いに無関係に０〜１０の数であり、その際にｎとｍが同時に０であることがなく、
Ｒ1は水素原子またはＣ1〜Ｃ4−アルキル基であり、
Ｒ2およびＲ3は互いに無関係に水素原子、Ｃ1〜Ｃ8−アルキル基であるか、またはそれらが結合する炭素原子と一緒になった環員数６〜１２の環であるかまたはそれらが結合する炭素原子と一緒になって式（IV）の基であり、
Ｒ4およびＲ5は互いに無関係に水素原子またはＣ1〜Ｃ5−アルキル基、酸素ラジカルＯ*，−ＯＨ、−ＮＯ、−ＣＨ2ＣＮ、ベンジル、アリル、Ｃ1〜Ｃ10−アルキルオキシ基、Ｃ5〜Ｃ6−シクロアルキルオキシ基、アリール基が更に置換されていてもよいＣ6〜Ｃ7−アリールオキシ基、アリール基が更に置換されていてもよいＣ7〜Ｃ10−アリールアルキルオキシ基、Ｃ3〜Ｃ6−アルケニル基、Ｃ3〜Ｃ6−アルキニル基、Ｃ1〜Ｃ4−アシル基、ハロゲン原子、または非置換のまたはＣ1〜Ｃ2−アルキルで置換されたフェニル基であり、
Ｒ7はＣ1〜Ｃ10−直鎖状アルキレン（ｐ＝２の場合）、Ｃ1〜Ｃ12−アルキル基（ｐ＝１の場合）であり、
Ｒ8およびＲ9が互いに無関係に水素原子、Ｃ1〜Ｃ2−アルキル基、Ｃ7〜Ｃ8−アリールアルキル基、アリール基またはカルボン酸エステル基であり、
Ｒ10は水素原子、メチル基、フェニル基またはＣ1〜Ｃ2−アルコキシ基であり、
Ｒ11は水素原子またはメチル基であり、
Ｒ12はｑ＝１の場合には、水素原子、Ｃ1〜Ｃ16−アルキル基、Ｃ2〜Ｃ16−アルケニル基、Ｃ5〜Ｃ6−シクロアルキル基、式
0004370000.tif 000075
で表される残基であり、そして
Ｒ12は、ｑ＝２の場合には、Ｃ1〜Ｃ16−アルキレン基、Ｃ5〜Ｃ6−シクロアルキレン基またはアリーレン基であり、
Ｒ30は水素原子、Ｃ1〜Ｃ8−アルキル基、Ｃ5〜Ｃ7−シクロアルキル基、フェニル基またはＣ7〜Ｃ8−フェニルアルキル基であり、
ａは１〜５であり、
ｏは１でありそして
ｐは２〜５である
請求項８に記載の混合物。
【請求項１０】
ｎおよびｍが互いに無関係に０〜５の数であり、その際にｎとｍは同時に０を取ることがなく、
Ｒ1はメチル基であり、
Ｒ2およびＲ3は互いに無関係に、それらが結合する炭素原子と一緒になって環員数１２の環であるかまたはそれらが結合する炭素原子と一緒になった式（IV）の基であり、
Ｒ4およびＲ5は互いに無関係に水素原子、メチル基、アセチル基、オクチルオキシ基またはシクロヘキシルオキシ基であり、
Ｒ6はｐ−メトキシフェニル基であり、
Ｒ7はオクタメチレン、ヘキサメチレンまたはエチレン（ｐ＝２の場合）、ドデシル基（ｐ＝１の場合）であり、
Ｒ8およびＲ9は水素原子であり、
Ｒ10は水素原子であり、
Ｒ11は水素原子であり、
Ｒ12はドデカメチレン基またはテトラデカメチレン基であり、
Ｒ30はシクロヘキシル基またはｎ−ブチル基であり、
ａは２であり、
ｏは１でありそして
ｐは２でありそして
ｑは１である
請求項８に記載の混合物。
【請求項１１】
式（III）の化合物を含む混合物のＨＡＬＳ化合物として以下の化合物を含む請求項８に記載の混合物：
0004370000.tif 000076
0004370000.tif 000077
0004370000.tif 000078
（式中、
0004370000.tif 000079
そしてＲ’はＨ、ＣＨ3である。）
【請求項１２】
請求項１の一般式（III）の化合物と式下記のＢ１〜Ｂ７のポリマーＨＡＬＳ-化合物との混合物：
0004370000.tif 000080
（式中、Ｒ1が請求項１に規定した通りであり、
Ｒ13が水素原子またはメチル基であり、
Ｒ14が直接結合またはＣ1〜Ｃ10−アルキレン基であり、そして
ｒは２〜５０の数である。）；
0004370000.tif 000081
［式中、Ｒ1およびＲ4が請求項１に規定した意味を有し、
Ｒ15およびＲ18は互いに無関係に直接結合または
-N（R22）-CO-R23-CO-N（R24）-
（式中、Ｒ22およびＲ24は互いに無関係に水素原子、Ｃ1〜Ｃ8−アルキル基、Ｃ5〜Ｃ12−シクロアルキル基、フェニル基、Ｃ7〜Ｃ9−フェニルアルキル基または式
0004370000.tif 000082
Ｒ23は直接結合またはＣ1〜Ｃ4−アルキレン基である）
で表される基であり、
Ｒ16、Ｒ17、Ｒ20およびＲ21は互いに無関係に水素原子、Ｃ1〜Ｃ30−アルキル基、Ｃ5〜Ｃ12−シクロアルキル基、フェニル基または式Ｂ２ａの基であり、
Ｒ19は水素原子、Ｃ1〜Ｃ30−アルキル基、Ｃ5〜Ｃ12−シクロアルキル基、Ｃ7〜Ｃ9−フェニルアルキル基、フェニル基または式Ｂ２ａの基でありそして
ｓは１〜５０の数である。］；
0004370000.tif 000083
［式中、Ｒ1、Ｒ4およびｓは上述の意味を有し、
Ｒ25、Ｒ26、Ｒ27、Ｒ28およびＲ29は互いに無関係に直接結合またはＣ1〜Ｃ10−アルキレン基である。］；
下記式４Ｂａのポリアミンとシアヌル酸クロリドとの反応により得られる生成物と下記式Ｂ４ｂの化合物との反応によって得られる生成物Ｂ４
0004370000.tif 000084
（式中、Ｒ1およびＲ4が請求項１に規定した意味を有し、
ｎ5’、ｎ5″およびｎ5″’が互いに無関係に２〜１２の数であり、
Ｒ30は水素原子、Ｃ1〜Ｃ12−アルキル基、Ｃ5〜Ｃ12−シクロアルキル基、フェニル基またはＣ7〜Ｃ9−フェニルアルキル基であり、その際にＢ４は下記式Ｂ４−１、Ｂ４−２、Ｂ４−３の化合物である：
0004370000.tif 000085
（式中、ｎ5は１〜２０であり、
Ｒ4およびＲ30は上に規定した意味を有する。）
またはそれらの混合物；
0004370000.tif 000086
（式中、ｒは式Ｂ１について規定した意味を有し、
Ｒ31、Ｒ33およびＲ34は互いに無関係に水素原子、Ｃ1〜Ｃ12−アルキル基、Ｃ5〜Ｃ12−シクロアルキル基、Ｃ1〜Ｃ4−アルキル基で置換されたＣ5〜Ｃ12−シクロアルキル基、フェニル基、−ＯＨ、および／またはＣ1〜Ｃ10−アルキル基で置換されたフェニル基、Ｃ7〜Ｃ9−フェニルアルキル基、フェニル基が−ＯＨおよび／またはＣ1〜Ｃ10−アルキル基で置換されたＣ7〜Ｃ9−フェニルアルキル基または下記式Ｂ５ａ
0004370000.tif 000087
（式中、Ｒ1およびＲ5は上に規定した意味を有し、
Ｒ31およびＲ33は更に互いに無関係に水素原子であり、
Ｒ32はＣ2〜Ｃ18−アルキレン基、Ｃ5〜Ｃ7−シクロアルキレン、またはＣ1〜Ｃ4−アルキレン−ジ（Ｃ5〜Ｃ7−シクロアルキレン）であるかまたは
残基Ｒ31、Ｒ32およびＲ33はそれらに結合する窒素原子と一緒に環員数５〜１０のヘテロ環を形成し、そして残基Ｒ31、Ｒ33およびＲ34の少なくとも１つが式Ｂ５ａの基である。）；
0004370000.tif 000088
（式中、Ｒ31、Ｒ32、Ｒ33およびｒは上に規定した意味を有し、
Ｒ35およびＲ36は互いに無関係にＲ34について規定した意味を有し、Ｒ35およびＲ36はそれらに結合する窒素原子と一緒に環員数５〜１０のヘテロ環を形成し、該ヘテロ環は窒素原子の他に一つ以上の別のヘテロ原子を含有しておりそして基Ｒ31、Ｒ33、Ｒ35および／またはＲ36の少なくとも一つは式（Ｂ５ａ）の基である。）；
0004370000.tif 000089
（式中、Ｒ1およびＲ4が請求項１に規定した意味を有し、
ｓは式Ｂ３について規定した意味を有し、
Ｒ37はＣ1〜Ｃ10−アルキル基、Ｃ5〜Ｃ12−シクロアルキル基、Ｃ1〜Ｃ4−アルキル基で置換されたＣ5〜Ｃ12−シクロアルキル基、フェニル基、またはＣ1〜Ｃ10−アルキル基で置換されたフェニル基でありそして
Ｒ38はＣ3〜Ｃ10−アルキレン基である。）。
【請求項１３】
ｎおよびｍは互いに無関係に０〜１０の数であるが、ｎおよびｍの両方が０となることはできず、
Ｒ1が水素原子、Ｃ1〜Ｃ4−アルキル基であり、
Ｒ2およびＲ3が互いに無関係に水素原子またはＣ1〜Ｃ8−アルキル基であるか、またはそれらが結合する炭素原子と一緒になった環員数６〜１２の環であるかまたはそれらが結合する炭素原子と一緒になった式（IV）の基であり、
Ｒ4およびＲ5が互いに無関係に水素原子、Ｃ1〜Ｃ5−アルキル基、酸素ラジカルＯ*、−ＯＨ、−ＮＯ、−ＣＨ2ＣＨ、ベンジル、アリル、Ｃ1〜Ｃ10−アルキルオキシ基、Ｃ5〜Ｃ6−シクロアルキルオキシ基、アリール基が更に置換されていてもよいＣ6〜Ｃ7−アリールオキシ基、アリール基が更に置換されていてもよいＣ7〜Ｃ10−アリールアルキルオキシ基、Ｃ3〜Ｃ6−アルケニル基、Ｃ3〜Ｃ6−アルキニル基、Ｃ1〜Ｃ4−アシル基、ハロゲン原子、または非置換のまたはＣ1〜Ｃ2−アルキル基で置換されたＣ7〜Ｃ9−フェニルアルキル基であり、
Ｒ13は水素原子またはメチル基であり、
Ｒ14はＣ1〜Ｃ5−アルキレン基であり、
Ｒ17、Ｒ21は水素原子またはＣ1〜Ｃ4−アルキル基であり、
Ｒ15、Ｒ18は直接結合であり、
Ｒ16、Ｒ20はＣ1〜Ｃ25−アルキル基、フェニル基であり、
Ｒ19は水素原子、Ｃ1〜Ｃ12−アルキル基、あるいは式Ｂ２ａの基であり、
Ｒ25、Ｒ26、Ｒ27、Ｒ28およびＲ29は互いに無関係に直接結合またはＣ1〜Ｃ5−アルキレン基であり、
Ｒ30は水素原子、Ｃ1〜Ｃ4−アルキル基、Ｃ5〜Ｃ6−シクロアルキル基またはフェニル基であり、
Ｒ31、Ｒ33およびＲ34は互いに無関係に水素原子、Ｃ1〜Ｃ10−アルキル基、Ｃ5〜Ｃ6−シクロアルキル基または式Ｂ５ａで表される基であり、
Ｒ32はＣ2〜Ｃ10−アルキレン基またはＣ5〜Ｃ6−シクロアルキレン基であり、
Ｒ35およびＲ36は互いに無関係に、Ｒ34について規定した意味を有するかまたはＲ35およびＲ36はそれらが結合する窒素原子と一緒に環員数５〜７のヘテロ環を形成しており、その際に該環は一つ以上のヘテロ原子も含有しておりそして残基Ｒ31、Ｒ33、Ｒ35およびＲ36の少なくとも一つの基はＢ５ａの基であり、
Ｒ37はＣ1〜Ｃ5−アルキル基、Ｃ5〜Ｃ6−シクロアルキル基またはフェニル基であり、
Ｒ38はＣ3〜Ｃ5−アルキレン基でありそして
ｎ5’、ｎ5″およびｎ5″’は２〜４である
請求項１２に記載の混合物。
【請求項１４】
ｎおよびｍが互いに無関係に０〜５の数であるが、ｎおよびｍは両方が０となることはできず、
Ｒ1がメチル基であり、
Ｒ2およびＲ3がそれらが結合する炭素原子と一緒になった環員数１２の環であるかまたはそれらが結合する炭素原子と一緒になって式（IV）の基であり、
Ｒ4およびＲ5が互いに無関係に水素原子、アセチル基、メチル基、オクチルオキシ基またはシクロヘキシルオキシ基であり、
Ｒ13は水素原子であり、
Ｒ14はエチレンであり、
Ｒ17、Ｒ21は水素原子またはメチル基であり、
Ｒ15，Ｒ18は直接結合であり、
Ｒ16、Ｒ20はＣ1〜Ｃ25−アルキル基、フェニル基であり、
Ｒ19はヘキサデシル基または式Ｂ２ａの基であり、
Ｒ25、Ｒ27はメチレン基であり、
Ｒ26は直接結合であり、
Ｒ28は２，２−ジメチルエチレン基であり、
Ｒ29は１，１−ジメチルエチレン基であり、
Ｒ30はｎ−ブチル基であり、
Ｒ31、Ｒ33およびＲ34は互いに無関係にイソオクチル基、シクロヘキシル基または２，２，６，６−テトラメチルピペリジ−４−イルでありそして残基Ｒ31、Ｒ33およびＲ34の少なくとも一つはこの場合には２，２，６，６−テトラメチルピペリジ−４−イルでなればならず、
Ｒ32はヘキサメチレン基であり、
Ｒ35およびＲ36は互いに無関係に、Ｒ34について規定した意味を有するかまたはＲ35およびＲ36はそれらが結合する窒素原子と一緒になって環員数６のヘテロ環を形成してもよく、その際に該環はまだ一つの酸素原子も含有し、それ故にモルホリンであり、その際、残基Ｒ31、Ｒ33、Ｒ35およびＲ36の少なくとも一つは２，２，６，６−テトラメチルピペリジ−４−イルでなればならず、
Ｒ37はメチル基であり、
Ｒ38はトリメチレン基でありそして
ｎ5’、ｎ5″およびｎ5″’は２〜４を意味する
請求項１２に記載の混合物。
【請求項１５】
式（III）の化合物と組み合わせるポリマーＨＡＬＳ化合物が以下の化合物である：
0004370000.tif 000090
0004370000.tif 000091
0004370000.tif 000092
0004370000.tif 000093
式Ｂ’10ａのポリアミン
0004370000.tif 000094
をシアヌル酸クロライドと反応させ、次いで得られる生成物を式Ｂ’10ｂ
0004370000.tif 000095
の化合物と反応させることによって得られる生成物Ｂ’10
その際にＢ’10は下記式Ｂ４−1’、Ｂ４−2’、Ｂ４−3’の化合物
0004370000.tif 000096
（式中、ｎ5は１〜２０である）
またはそれらの混合物である
請求項１２に記載の混合物。
【請求項１６】
請求項１の式（III）の化合物と式Ｃ’１〜Ｃ’１２の１種類以上の燐系安定剤よりなる混合物：
0004370000.tif 000097
0004370000.tif 000098
0004370000.tif 000099
0004370000.tif 000100
【請求項１７】
式（III）の化合物の割合が１〜９９重量％である請求項８〜１６のいずれか一つに記載の混合物。
【請求項１８】
請求項８〜１６のいずれか一つに記載の混合物を有機物質の安定化に用いる方法。
【請求項１９】
請求項８〜１６のいずれか一つに記載の混合物を含有する安定化した有機物質。
【発明の詳細な説明】
エネルギーに富んだ放射線による分解作用に対して重合体物質を安定化することは真剣な研究努力の対象とされている。近年にはポリマー物質の安定化を優れた方法で保証する立体障害アミンをベースとする多種の光安定剤が開発された。それにもかかわらずこの種類の物質の低分子量の安定剤は、特に安定化すべきポリマー物質から容易に抽出され易くそして揮発性が高いという欠点があり、その結果ある程度の使用期間の後にこの物質は不所望にも分解してしまう。この理由で、上記の欠点を持たないかまたは殆ど持たない立体障害アミンをベースとする非常に多種のポリマー安定剤が製造された。例としては例えばヨーロッパ特許出願公開（Ａ）第９３，６９３号明細書、ドイツ特許出願公開（Ａ）第２，７１９，１３１号明細書、、ヨーロッパ特許出願公開（Ａ）第３４３，７１７号明細書および同第４０２，８８９号明細書に掲載されている様な安定剤が挙げられる。しかしながら改善された耐光性または追加的に良好な性能特性を有する新規のより高性能な安定剤が常に要求されている。
ヨーロッパ特許出願公開（Ａ）第２８，３１８号明細書には製法および重合が開示され、ヨーロッパ特許出願公開（Ａ）第４０２，８８９号明細書は一般式
0004370000.tif 000002
で表される化合物をオリゴマー状あるいはポリマー状安定剤を生成する改善された重合法を開示しており、他方、ドイツ特許出願第１９６０８１６３．７号明細書はかゝる安定剤を製造するための高収率で環境に優しい有効な方法を開示している。
ヨーロッパ特許出願第９５１０９７７７．３号明細書およびヨーロッパ特許出願公開（Ａ）第５７，８８５号明細書（その実施例１１参照）には、新規の有効な光安定剤を構成する下記一般式
0004370000.tif 000003
で表される化合物の誘導体が開示されている。
驚くべきことに本発明者は、今や、式（Ｉ）の化合物と式（II）の化合物とを反応させることによって式（III）の新規の安定剤を製造することを見出した：
0004370000.tif 000004
それ故に本発明の対象は一般式（III）
0004370000.tif 000005
［式中、ｎおよびｍは互いに無関係に０〜１００の数であり、ただしｎおよびｍは同時に０であることはなく、
Ｒ1は水素原子、Ｃ5〜Ｃ7−シクロアルキル基またはＣ1〜Ｃ12−アルキル基であり、
Ｒ2およびＲ3は互いに無関係に水素原子、Ｃ1〜Ｃ18−アルキル基、またはそれが結合する炭素原子と一緒になった５〜１３の環員数の環またはそれが結合する炭素原子と一緒になった式（IV）
0004370000.tif 000006
Ｒ4およびＲ5は互いに無関係に水素原子またはＣ1〜Ｃ22−アルキル基、酸素残基Ｏ*、−ＯＨ、−ＮＯ、−ＣＨ2ＣＮ、ベンジル、アリル、Ｃ1〜Ｃ30−アルキルオキシ基、Ｃ5〜Ｃ12−シクロアルキルオキシ基、アリール基が追加的に更に置換されていてもよいＣ6〜Ｃ10−アリールオキシ基、アリール基が追加的に更に置換されていてもよいＣ7〜Ｃ20−アリールアルキルオキシ基、Ｃ3〜Ｃ10−アルケニル基、Ｃ3〜Ｃ6−アルキニル基、Ｃ1〜Ｃ10−アシル基、ハロゲン原子、非置換のまたはフェニル環がＣ1〜Ｃ4−アルキルで置換されたＣ7〜Ｃ9−フェニルアルキルを意味する。］
で表される新規の化合物である。
式（III）中、
ｎおよびｍが互いに無関係に０〜１０の数であり、ただしｎおよびｍは同時に０であることはなく、
Ｒ1が水素原子、Ｃ6−シクロアルキル基またはＣ1〜Ｃ4−アルキル基であり、
Ｒ2およびＲ3が互いに無関係に水素原子、Ｃ1〜Ｃ8−アルキル基、またはそれらが結合する炭素原子と一緒になった６〜１２の環員数の環またはそれらが結合する炭素原子と一緒になった式（IV）で表される基であり、
Ｒ4およびＲ5が互いに無関係に水素原子またはＣ1〜Ｃ5−アルキル基、酸素残基Ｏ*、−ＯＨ、−ＮＯ、−ＣＨ2ＣＮ、ベンジル、アリル、Ｃ1〜Ｃ10−アルキルオキシ基、Ｃ5〜Ｃ6−シクロアルキルオキシ基、アリール基が追加的に更に置換されていてもよいＣ6〜Ｃ7−アリールオキシ基、アリール基が追加的に更に置換されていてもよいＣ7〜Ｃ10−アリールアルキルオキシ基、Ｃ3〜Ｃ6−アルケニル基、Ｃ3−Ｃ6−アルキニル基、Ｃ1−Ｃ4−アシル基、ハロゲン原子、非置換のまたはフェニル環がＣ1〜Ｃ2−アルキルで置換されたＣ7〜Ｃ9−フェニルアルキルを意味する化合物も有利である。
特に、式（III）中
ｎおよびｍが互いに無関係に０〜５の数であり、ただしｎおよびｍは同時に０であることはなく、
Ｒ1がメチルであり、
Ｒ2およびＲ3がそれらが結合する炭素原子と一緒になった１２の環員数の環またはそれらが結合する炭素原子と一緒になった式（IV）で表される基であり、
Ｒ4およびＲ5が互いに無関係に水素原子、メチル、アセチル、オクチルオキシまたはシクロヘシルオキシを意味する化合物が有利である。
本発明は式（III）で表される化合物の一般的な製法並びにそれを有機物質の安定化に用いること並びに式（III）で表される化合物で安定化された有機物質、好ましくはポリマー物質、特に合成樹脂、塗料、ラッカおよび油類またはそれらの前駆体にも関する。
Ｒ4が水素原子である一般式（III）の化合物は一般式（Ｉ）の化合物と一般式（II）の化合物とを反応させることによって製造される。式（III）の化合物を製造するためには既に公知の方法、例えばC.Ferri,”Reaktionen der organischen Synthese（有機合成の反応）”、1978、第504頁またはHouben-Weyl,第V1/3巻、第456頁または第XI/1巻、第311頁に開示されている様な方法を使用することができる。この反応は溶剤を使用してまたは使用せずに行なうことができる。溶剤としては高沸点の非プロトン性溶剤、例えばトルエン、キシレン、メスチレンまたはデカリンが特に適している。この反応は触媒を用いてまたは用いずに（特に好ましくは熱的に）実施することができ、触媒としては塩基、好ましくは金属塩、特に好ましくはアルカリ金属水酸化物、例えばＮａＯＨまたはＫＯＨが適する。特に有利な製法は（Ｉ）と（II）とを無溶媒および無触媒で直接的に行なう反応である。この場合、（Ｉ）と（II）とは１：１（等モル）〜１００：１の範囲のモル比で１００〜３００℃、好ましくは１２０〜２５０℃、特に好ましくは１６０〜２２０℃の温度範囲内で好ましくは酸素の排除下に重合する。無溶剤で減圧下での重合が特に適してる。この場合、後処理後に無色で固体の非晶質樹脂が生じる。得られるオリゴマーまたはポリマーの分子量は温度、使用される反応成分の使用モル比および／または反応時間に依存して制御できる。（Ｒ4が水素原子でない）Ｒ4を後からの変性する方法は従来技術から、例えばヨーロッパ特許出願公開（Ａ）第７０５，８９６号明細書からまたはヨーロッパ特許出願公開（Ａ）第６９０，０６０号明細書から良く知られている。卓越して重要なのは中でもＲ4がＨであるかまたはＲ4がメチルである化合物（III）の誘導体である。
本発明の化合物は光、酸素および熱の作用に対して有機物質を安定化するのに卓越的に適している。このものは安定化すべき有機物質に重合の前、間または後で固体状態、溶融した状態、溶剤に溶解した状態またはマスターバッチとして添加することができる。この溶液は新規の安定剤を例えば５〜８０％濃度で含有することができ、マスターバッチは新規の安定剤を１〜８０％、好ましくは５〜３０％の濃度で含有する場合が特に適しており、マスターバッチ中の残量は安定化すべきポリマーと相容性のあるポリマーである。この溶液もマスターバッチも追加的に別の安定剤または有効物質、例えば紫外線吸収剤、酸化防止剤、顔料、酸捕捉剤またはフィラーを更に含有していてもよい。新規の安定剤は、安定化すべきポリマー中に該有機物質を基準として０．００１〜５重量％、好ましくは０．０２〜２重量％の濃度で単独でまたは他の添加物と組み合わせて含有される様に使用するのが有利である。有機物質には例えば合成樹脂、塗料、ラッカーおよび油類の前駆体、特に合成樹脂、塗料、ラッカーおよび油類そのものを意味する。
一般式（III）の化合物はフィルム、繊維、テープ状物、マルチフィラメント、織物、押出成形物、ブロー成形物、射出成形物、深絞り成形物、粉末塗料、印刷インキ、トナー、写真材料、顔料、ステイン、レザー、建築用塗料、鋼製構造材の保護塗料、潤滑油、機械油、ビチューメンまたはアスファルトを安定化するのにおよび自然に重合する傾向のある化合物の安定化に特に適している。
本発明の式（III）の化合物は別の安定剤と組合せても有利に使用することができる。この新規の組合せの結果物は個々の成分に比べて改善された性質、例えば耐光性における相乗効果を示す混合物である。
式（III）の化合物とモノマーのＨＡＬＳ安定剤との１０：１〜１：１０の重量比の組合せ物が特に有利である。ポリマーのＨＡＬＳ安定剤とモノマーのＨＡＬＳ安定剤との組合せは例えばヨーロッパ特許出願公開（Ａ）第８０、４３１号明細書および同第６３２，０９２号明細書に掲載されている。式（III）の化合物と下記式Ａ１〜Ａ１０の化合物との本発明の組合せが特に有利である：
0004370000.tif 000007
（式中、Ｒ1およびＲ4が上述の意味を有し、
Ｒ6が水素原子、Ｃ1〜Ｃ4−アルキル基、Ｃ1〜Ｃ4−アルコキシ基、ハロゲン原子、シアノ基、カルボキシル基、ニトロ基、アミノ基、Ｃ1〜Ｃ4−アルキルアミノ基、ジ−Ｃ1〜Ｃ4−アルキルアミノ基またはアシル基で１ケ所以上置換されている芳香族残基あり、
ｏが１または２である。）；
0004370000.tif 000008
（式中、Ｒ1およびＲ4が請求項１に規定した通りであり、
ｐは１または２でありそして
ｐ＝１の場合には、
Ｒ7はＣ1〜Ｃ22−アルキル基、Ｃ2〜Ｃ18−オキサアルキル基、Ｃ2〜Ｃ18−チアアルキル基、Ｃ2〜Ｃ18−アザアルキル基またはＣ2〜Ｃ8−アルケニル基であり、
ｐ＝２の場合には、
Ｒ7はＣ1〜Ｃ22−アルキレン基、Ｃ2〜Ｃ18−オキサアルキレン基、Ｃ2〜Ｃ18−チアアルキレン基、Ｃ2〜Ｃ18−アザアルキレン基またはＣ2〜Ｃ8−アルケニレン基である。）；
0004370000.tif 000009
（式中、Ｒ1およびＲ4が請求項１に規定した通りであり、
Ｒ8およびＲ9は互いに無関係に水素原子、Ｃ1〜Ｃ6−アルキル、Ｃ7〜Ｃ12−アルアルキル、−アリールまたはカルボン酸エステルであり、
Ｒ8およびＲ9は一緒になってテトラ−またはペンタメチル基を意味する。）；
0004370000.tif 000010
（式中、Ｒ1、Ｒ2、Ｒ3およびＲ4が請求項１に規定した意味を有しており、
ｑは１または２の数であり、
Ｒ10は水素原子、メチル、フェニルまたはカルボ−Ｃ1〜Ｃ21−アルコキシであり、
Ｒ11は水素原子またはメチルであり、
Ｒ12はｑ＝１の時、水素原子、Ｃ1〜Ｃ21−アルキル、Ｃ2〜Ｃ22−アルケニル、Ｃ5〜Ｃ12−シクロアルキル、式
0004370000.tif 000011
で表される基を意味し、
その際にＲ1およびＲ5は請求項１に規定した意味を有しそして
Ｒ12はｑ＝２の時、Ｃ1〜Ｃ18−アルキレン、Ｃ5〜Ｃ9−シクロアルキレンまたはアリーレンを意味する）：
0004370000.tif 000012
（式中、Ｒ1、Ｒ4、Ｒ7およびｐは上記の規定した通りである。）；
0004370000.tif 000013
（式中、Ｒ1、Ｒ4、Ｒ7およびｐは上記の規定した通りである。）；
0004370000.tif 000014
（式中、Ｒ1、Ｒ4は請求項１に規定した通りであり、
Ｒ30は水素原子、Ｃ1〜Ｃ12−アルキル基、Ｃ5〜Ｃ12−シクロアルキル基、フェニル基またはＣ7〜Ｃ9−フェニルアルキル基でありそして
ａは１〜１０の数である。）；
0004370000.tif 000015
（式中、Ｒ1およびＲ4は上述の意味を有しそして
Ｒ7は式Ａ２についてｐ＝１で規定した意味を有する。）；
生成物Ａ１０が式Ａ１０ａのポリアミンと式Ａ１０ｂと反応させることによって得られ：
0004370000.tif 000016
（式中、ＲおよびＲ’はＨまたはＣＨ3である。）
0004370000.tif 000017
（式中、Ｒ1、Ｒ4およびＲ30は上述の通りであり、
ｎ5’、ｎ5”およびｎ5”’は互いに無関係に２〜１２の数である。）
式（III）の化合物と式Ａ１〜Ａ１０の化合物との混合物が特に有利である：
ｎおよびｍが互いに無関係に０〜１０の数であり、その際にｎとｍが同時に０を取ることがなく、
Ｒ1は水素原子またはＣ1〜Ｃ4−アルキル基であり、
Ｒ2およびＲ3は互いに無関係に水素原子、Ｃ1〜Ｃ8−アルキル基であるか、またはそれらが結合する炭素原子と一緒になった環員数６〜１２の環であるかまたはそれらが結合する炭素原子と一緒になって式（IV）の基であり、
Ｒ4およびＲ5は互いに無関係に水素原子またはＣ1〜Ｃ5−アルキル基、酸素基Ｏ*，−ＯＨ、−ＮＯ、−ＣＨ2ＣＮ、ベンジル、アリル、Ｃ1〜Ｃ10−アルキルオキシ基、Ｃ5〜Ｃ6−シクロアルキルオキシ基、アリール基が更に置換されていてもよいＣ6〜Ｃ7−アリールオキシ基、アリール基が更に置換されていてもよいＣ7〜Ｃ10−アリールアルキルオキシ基、Ｃ3〜Ｃ6−アルケニル基、Ｃ3〜Ｃ6−アルキニル基、Ｃ1〜Ｃ4−アシル基、ハロゲン原子、または非置換のまたはＣ1〜Ｃ2−アルキルで置換されたＣ7−Ｃ9−フェニルアルキル基であり、
Ｒ7はＣ1〜Ｃ10−直鎖状アルキレン（ｐ＝２の場合）、Ｃ1〜Ｃ12−アルキル基（ｐ＝１の場合）であり、
Ｒ8およびＲ9が互いに無関係に水素原子、Ｃ1〜Ｃ2−アルキル基、Ｃ7〜Ｃ8−アリールアルキル基、アリール基またはカルボン酸エステル基であり、
Ｒ10は水素原子、メチル基、フェニル基またはＣ1〜Ｃ2−アルコキシ基であり、
Ｒ11は水素原子またはメチル基であり、
Ｒ12はｑ＝１の場合には、水素原子、Ｃ1〜Ｃ16−アルキル基、Ｃ2〜Ｃ16−アルケニル基、Ｃ5〜Ｃ6−シクロアルキル基、式
0004370000.tif 000018
で表される残基であり、そして
Ｒ12は、ｑ＝２の場合には、Ｃ1〜Ｃ16−アルキレン基、Ｃ5〜Ｃ6−シクロアルキレン基またはアリーレン基であり、
Ｒ30は水素原子、Ｃ1〜Ｃ8−アルキル基、Ｃ5〜Ｃ7−シクロアルキル基、フェニル基またはＣ7〜Ｃ8−フェニルアルキル基であり、
ａは１〜５であり、
ｏは１でありそして
ｐは２〜５である。
更に有利なのは混合物である：ただし
ｎおよびｍが互いに無関係に０〜５の数であり、その際にｎとｍは同時に０であることはなく、
Ｒ1はメチル基であり、
Ｒ2およびＲ3は互いに無関係に、それらが結合する炭素原子と一緒になって環員数１２の環であるかまたはそれらが結合する炭素原子と一緒になった式（IV）の基であり、
Ｒ4およびＲ5は互いに無関係に水素原子、メチル基、アセチル基、オクチルオキシ基またはシクロヘキシルオキシ基であり、
Ｒ6はｐ−メトキシフェニル基であり、
Ｒ7はオクタメチレン、ヘキサメチレンまたはエチレン（ｐ＝２の場合）、ドデシル基（ｐ＝１の場合）であり、
Ｒ8およびＲ9は水素原子であり、
Ｒ10は水素原子であり、
Ｒ11は水素原子であり、
Ｒ12はドデカメチレン基またはテトラデカメチレン基であり、
Ｒ30はシクロヘキシル基またはｎ−ブチル基であり、
ａは２であり、
ｏは１でありそして
ｐは２でありそして
ｑは１である。
以下の化合物は式（III）の化合物との混合状態にある時が特に適している：
0004370000.tif 000019
0004370000.tif 000020
0004370000.tif 000021
（式中、
0004370000.tif 000022
そしてＲ’はＨ、ＣＨ3である。）
本発明の特に適する実施態様は、一般式（III）の化合物と立体障害アミン類をベースとする１種類以上の安定剤との混合物であり、しかも該安定剤が(R)Tinuvin 770、(R)Tinuvin 765、(R)Tinuvin 123、(R)Hostavin N20、(R)Hostavin N 24、(R)Uvinul 4049、(R)Sanduvor PR31、(R)Uvinul 4050、(R)Good rite UV 3034または(R)Good rite 3150、(R)Sanduvor 3055、(R)Sanduvor 3056、(R)Sanduvor 3058、(R)Chimassorb 119および(R)Chimassorb 905である場合である。
本発明の式（III）の化合物は、ポリマーＨＡＬＳ安定剤と１０：１〜１：１０の重量比で有利に使用することもできる。これらの新規の組み合わせの結果は、個々の成分に比較して改善された性質、例えば耐光性作用においての相乗効果を示す混合物である。ポリマーＨＡＬＳ安定剤の組み合わせは例えばヨーロッパ特許出願公開（Ａ）第２５２，８７７号明細書、同第７０９，４２６号明細書、Research Disclosure 1993年1月、No.34549、ヨーロッパ特許出願公開（Ａ）第７２３、９９０号明細書に記載されている。
特に有利な実施態様は式（III）の化合物と式下記のＢ１〜Ｂ７のポリマーＨＡＬＳ-化合物との組み合わせである：
0004370000.tif 000023
（式中、Ｒ1は水素原子、Ｃ5〜Ｃ7−シクロアルキル基またはＣ1〜Ｃ12−アルキル基であり、
Ｒ13は水素原子またはメチル基であり、
Ｒ14は直接結合またはＣ1〜Ｃ10−アルキレン基であり、そして
ｒは２〜５０の数である。）；
0004370000.tif 000024
［式中、Ｒ1およびＲ4は式IIIに規定した意味を有し、
Ｒ15およびＲ18は互いに無関係に直接結合または
-N（R22）-CO-R23-CO-N（R24）-
（式中、Ｒ22およびＲ24は互いに無関係に水素原子、Ｃ1〜Ｃ8−アルキル基、Ｃ5〜Ｃ12−シクロアルキル基、フェニル基、Ｃ7〜Ｃ9−フェニルアルキル基または式
0004370000.tif 000025
Ｒ23は直接結合またはＣ1〜Ｃ4−アルキレン基である）
で表される基であり、
Ｒ16、Ｒ17、Ｒ20およびＲ21は互いに無関係に水素原子、Ｃ1〜Ｃ30−アルル基、Ｃ5〜Ｃ12−シクロアルキル基、フェニル基または式Ｂ２ａの基であり、
Ｒ19は水素原子、Ｃ1〜Ｃ30−アルキル基、Ｃ5〜Ｃ12−シクロアルキル基、Ｃ7〜Ｃ9−フェニルアルキル基、フェニル基または式Ｂ２ａの基でありそしてｓは１〜５０の数である。］；
0004370000.tif 000026
［式中、Ｒ1、Ｒ4およびｓは上述の意味を有し、
Ｒ25、Ｒ26、Ｒ27、Ｒ28およびＲ29は互いに無関係に直接結合またはＣ1〜Ｃ10−アルキレン基である。］；
下記式４Ｂａのポリアミンとシアヌル酸クロライドとの反応により得られる生成物と下記式Ｂ４ｂの化合物との反応によって得られる生成物Ｂ４
0004370000.tif 000027
（式中、Ｒ1およびＲ4は式IIIに規定した意味を有し、
ｎ5’、ｎ5”およびｎ5”’は互いに無関係に２〜１２の数であり、
Ｒ30は上記の通りであり、その際にＢ４は下記式Ｂ４−１、Ｂ４−２、Ｂ４−３の化合物またはそれらの混合物である：
0004370000.tif 000028
（式中、ｎ5は１〜２０であり、
Ｒ4およびＲ30は上に規定した意味を有する。）
0004370000.tif 000029
（式中、ｒは式Ｂ１の場合に規定した意味を有し、
Ｒ31、Ｒ32およびＲ33は互いに無関係に水素原子、Ｃ1〜Ｃ12−アルキル基、Ｃ5〜Ｃ12−シクロアルキル基、Ｃ1〜Ｃ4−アルキル基で置換されたＣ5〜Ｃ12−シクロアルキル基、フェニル基、−ＯＨ、および／またはＣ1〜Ｃ10−アルキル基で置換されたフェニル基、Ｃ7〜Ｃ9−フェニルアルキル基、フェニル基が−ＯＨおよび／またはＣ1〜Ｃ10−アルキル基で置換されたＣ7〜Ｃ9−フェニルアルキル基または下記式Ｂ５ａ
0004370000.tif 000030
（式中、Ｒ1およびＲ5は上に規定した意味を有し、
Ｒ32はＣ2〜Ｃ18−アルキレン基、Ｃ5〜Ｃ7−シクロアルキレン、またはＣ1〜Ｃ4−アルキレン−ジ（Ｃ5〜Ｃ7−シクロアルキレン）であるか
または残基Ｒ31、Ｒ32およびＲ33はそれらに結合する窒素原子と一緒に環員数５〜１０のヘテロ環を形成し、そして残基Ｒ31、Ｒ33およびＲ34の少なくとも１つが式Ｂ6の基である。）；
0004370000.tif 000031
（式中、Ｒ31、Ｒ32、Ｒ33およびｒは上に規定した意味を有し、
Ｒ35およびＲ36は互いに無関係にＲ34について規定した意味を有し、またはＲ35およびＲ36はそれらに結合する窒素原子と一緒に環員数５〜１０のヘテロ環を形成し、該ヘテロ環は窒素原子の他に一つ以上のヘテロ原子、好ましくは酸素原子を含有しておりそして基Ｒ31、Ｒ33、Ｒ35および／またはＲ36の少なくとも一つは式（Ｂ７）の基である。）；
0004370000.tif 000032
（式中、Ｒ1およびＲ4は請求項１に規定した意味を有し、
ｓは式Ｂ３について規定した意味を有し、
Ｒ37はＣ1〜Ｃ10−アルキル基、Ｃ5〜Ｃ12−シクロアルキル基、Ｃ1〜Ｃ4−アルキル基で置換されたＣ5〜Ｃ12−シクロアルキル基、フェニル基、またはＣ1〜Ｃ10−アルキル基で置換されたフェニル基でありそして
Ｒ38はＣ3〜Ｃ10−アルキレン基である。）。
成分Ｂ１〜Ｂ４として記載した化合物は実質的に公知であり（一部は市販されている）、公知の方法、例えば米国特許第４，２３３，４１２号明細書、同第４，３４０，５３４号明細書、同第４，８５７，５９５号明細書、東ドイツ特許出願（Ａ）第２６２，４３９号明細書（Derwent 89-122983/17、Chemical Abstracts 111:58 964u）、ドイツ特許出願公開（Ａ）第４、２３９、４３７号明細書（Derwent 94-177274/22）、米国特許第４，５２９，７６０号明細書、同第４，４７７，６１５号明細書およびChemical Abstracts CAS No.136504-96-6に掲載されている様な公知の方法で製造できる。
成分Ｂ４も同様に公知の方法で製造できる。例えば、式Ｂ４ａのポリアミンとシアヌル酸クロライドとを１：２〜１：４のモル比で無水の炭酸リチウム、−ナトリウムまたはカリウムの存在下に有機溶剤、例えば１、２−ジクロロエタン、トルエン、キシレン、ベンゼン、ジオキサンまたは第三アミルアルコール中で−２０〜＋１０℃、好ましくは−１０℃〜＋１０℃、特に好ましくは０℃〜＋１０℃の温度で２〜８時間反応させ、次いで得られる生成物を式Ｂ４ｂの２，２，６，６−テトラメチル−４−ピペリジルアミンと反応させることによって製造できる。２，２，６，６−テトラメチル−４−ピペリジルアミンと式Ｂ４ａのポリアミンとのモル比は例えば４：１〜８：１である。２，２，６，６−テトラメチル−４−ピペリジルアミンの量は数時間の間に一度にまたは二度以上に分けて添加してもよい。
式Ｂ４ａ中のポリアミン：シアヌル酸クロライド：式Ｂ４ａの２，２，６，６−テトラメチル−４−ピペリジルアミンの比が１：３：５〜１：３：６であるのが有利である。
以下の実施例によって有利な成分Ｂ４の可能な製法の一つを示す：
実施例：
２３．６ｇ（０．１２８モル）のシアヌル酸クロライド、７．４３ｇ（０．０４２６モル）のＮ，Ｎ’−ビス［３−アミノプロピル］エチレンジアミンおよび１８ｇ（０．１３モル）の無水炭酸カリウムを、２５０ｍｌの１、２−ジクロロエタン中で攪拌下に５℃で３時間反応させる。この混合物を室温に更に４時間加温する。２７．２ｇ（０．１２８モル）のＮ−（２，２，６，６−テトラメチル−４−ピペリジル）ブチルアミンを添加しそして得られる混合物を６０℃に２時間加熱する。更に１８ｇ（０．１３モル）の無水炭酸カリウムを添加し、この混合物を更に６時間の間に６０℃に加熱する。溶剤を穏やかな減圧状態（２００ｍｂａｒ）のもとで留去しそしてキシレンと交換する。１８．２ｇ（０．０８５モル）のＮ−（２，２，６，６−テトラメチル−４−ピペリジル）ブチルアミンおよび５．２ｇ（０．１３モル）の粉砕された水酸化ナトリウムを添加する。この混合物を還流下に２時間加熱し、反応の間に生じる水を更に１２時間の共沸蒸留によって除く。その混合物を濾過する。溶液を水で洗浄しそして硫酸ナトリウム（Ｎａ2ＳＯ4）で乾燥する。溶剤を蒸発させそして残留物を減圧（０．１ｍｂａｒ）下に１２０〜１３０℃で乾燥し、無色の樹脂として成分Ｂ４を得る。
一般に成分Ｂ４は、例えば式Ｂ４−１、Ｂ４−２またはＢ４−３の化合物によって表すことができる。これらは、三種類の化合物の混合物として存在してもよい。
式Ｂ４−１の特に有利なものは
0004370000.tif 000033
である。
式Ｂ４−２の特に有利なものは
0004370000.tif 000034
である。
式Ｂ４−３の特に有利なものは
0004370000.tif 000035
である。
式（III）の化合物と式Ｂ１〜Ｂ７の化合物との混合物が有利であり、この際に式Ｂ１〜Ｂ７中、ｎおよびｍは互いに無関係に０〜１０の数であるが、ｎおよびｍの両方が０となることはできず、
Ｒ1が水素原子、Ｃ1〜Ｃ4−アルキル基であり、
Ｒ2およびＲ3が互いに無関係に水素原子またはＣ1〜Ｃ8−アルキル基であるか、またはそれらが結合する炭素原子と一緒になった環員数６〜１２の環であるかまたはそれらが結合する炭素原子と一緒になった式（IV）の基であり、
Ｒ4およびＲ5が互いに無関係に水素原子、Ｃ1〜Ｃ5−アルキル基、酸素基Ｏ*、−ＯＨ、−ＮＯ、−ＣＨ2ＣＨ、ベンジル、アリル、Ｃ1〜Ｃ10−アルキルオキシ基、Ｃ5〜Ｃ6−シクロアルキルオキシ基、アリール基が更に置換されていてもよいＣ6〜Ｃ7−アリールオキシ基、アリール基が更に置換されていてもよいＣ7〜Ｃ10−アリールアルキルオキシ基、Ｃ3〜Ｃ6−アルケニル基、Ｃ3〜Ｃ6−アルキニル基、Ｃ1〜Ｃ4−アシル基、ハロゲン原子、または非置換のまたはＣ1〜Ｃ2−アルキル基で置換されたＣ7〜Ｃ9−フェニルアルキル基であり、
Ｒ13が水素原子またはメチル基であり、
Ｒ14がＣ1〜Ｃ5−アルキレン基であり、
Ｒ17、Ｒ21が水素原子またはＣ1〜Ｃ4−アルキル基であり、
Ｒ15、Ｒ18は直接結合であり、
Ｒ16、Ｒ20がＣ1〜Ｃ25−アルキル基、フェニル基であり、
Ｒ19が水素原子、Ｃ1〜Ｃ12−アルキル基、あるいは式Ｂ２ａの基であり、
Ｒ25、Ｒ26、Ｒ27、Ｒ28およびＲ29は互いに無関係に直接結合またはＣ1〜Ｃ5−アルキレン基であり、
Ｒ30が水素原子、Ｃ1〜Ｃ4−アルキル基、Ｃ5〜Ｃ6−シクロアルキル基またはフェニル基であり、
Ｒ31、Ｒ33およびＲ34が互いに無関係に水素原子、Ｃ1〜Ｃ10−アルキル基、Ｃ5〜Ｃ6−シクロアルキル基または式Ｂ５ａで表される基であり、
Ｒ32がＣ2〜Ｃ10−アルキレン基またはＣ5〜Ｃ6−シクロアルキレン基であり、
Ｒ35およびＲ36がそれらが結合する窒素原子と一緒に環員数５〜７のヘテロ環を形成してもよく、その際に該環は一つのヘテロ原子、好ましくは、酸素原子も含有していてもよく、そして残基Ｒ31、Ｒ33、Ｒ35およびＲ36の少なくとも一つの基が式Ｂ５ａの基であり、
Ｒ37がＣ1〜Ｃ5−アルキル基、Ｃ5〜Ｃ6−シクロアルキル基またはフェニル基であり、
Ｒ38がＣ3〜Ｃ5−アルキレン基でありそして
ｎ5’、ｎ5”およびｎ5”’が２〜４である
ものである。
特に有利な混合物は、
ｎおよびｍが互いに無関係に０〜５の数であるが、ｎおよびｍは両方が０となることはできず、
Ｒ1がメチル基であり、
Ｒ2およびＲ3がそれらが結合する炭素原子と一緒になった環員数１２の環であるかまたはそれらが結合する炭素原子と一緒になって式（IV）の基であり、
Ｒ4およびＲ5が互いに無関係に水素原子、アセチル基、メチル基、オクチルオキシ基またはシクロヘキシルオキシ基であり、
Ｒ13が水素原子であり、
Ｒ14がエチレンであり、
Ｒ17、Ｒ21が水素原子またはメチル基であり、
Ｒ15，Ｒ18が直接結合であり、
Ｒ16、Ｒ20がＣ1〜Ｃ25−アルキル基、フェニル基であり、
Ｒ19がヘキサデシル基または式Ｂ２ａの基であり、
Ｒ25、Ｒ27がメチレン基であり、
Ｒ26が直接結合であり、
Ｒ28が２，２−ジメチルエチレン基であり、
Ｒ29が１，１−ジメチルエチレン基であり、
Ｒ30がｎ−ブチル基であり、
Ｒ31、Ｒ33およびＲ34が互いに無関係にイソオクチル基、シクロヘキシル基または２，２，６，６−テトラメチルピペリジ−４−イルでありそして残基Ｒ31、Ｒ33およびＲ34の少なくとも一つはこの場合には２，２，６，６−テトラメチルピペリジ−４−イルでなればならず、
Ｒ32がヘキサメチレン基であり、
Ｒ35およびＲ36が互いに無関係に、Ｒ34について規定した意味を有するかまたはＲ35およびＲ36がそれらが結合する窒素原子と一緒になって環員数６のヘテロ環を形成してもよく、その際に該環は一つの酸素原子も含有していてもよく（モルホリン）そして残基Ｒ31、Ｒ33、Ｒ35およびＲ36の少なくとも一つが２，２，６，６−テトラメチルピペリジ−４−イルでなければならず、
Ｒ37がメチル基であり、
Ｒ38がトリメチレン基でありそして
ｎ5’、ｎ5”およびｎ5”’が２〜４を意味する
ものである。
式（III）の化合物と組み合わせるポリマーＨＡＬＳ化合物が以下の化合物であるものが特に有利である：
0004370000.tif 000036
0004370000.tif 000037
0004370000.tif 000038
0004370000.tif 000039
式Ｂ’10ａのポリアミン
0004370000.tif 000040
をシアヌル酸クロライドと反応させ、次いで得られる生成物を式Ｂ’10ｂ
0004370000.tif 000041
の化合物と反応させることによって得られる生成物Ｂ’10
その際にＢ’10は下記式Ｂ４−1’、Ｂ４−2’、Ｂ４−3’の化合物
0004370000.tif 000042
0004370000.tif 000043
（式中、ｎ5は１〜２０である）
またはそれらの混合物。
上記の混合物のうち特に有利なのは、他の共成分が(R)Chimassorb 944、(R)Tinuvin 622、(R)Dastib 1082、(R)Uvasorb HA88、(R)Uvinul 5050、(R)Lowilite 62、(R)Uvasil 299、(R)Cyasorb 3346、(R)MARK LA63、(R)MARK LA68または(R)Luchem B 18である混合物である。
驚くべきことに本発明者は、式（III）の化合物と上記のモノマーまたはポリマーＨＡＬＳ安定剤を併用することが顕著な相乗効果を示すことを見出した。
式（III）の化合物とホスフィットとの組み合わせも、式（III）の化合物がヨーロッパ特許出願公開（Ａ）第４００，４５４号明細書、同第５９２，３６４号明細書、同第１４３，４６４号明細書、同第５７６，８３３号明細書、同第５５８，０４０号明細書、同第２７８，５７８号明細書、同第６７６、４０５号明細書、ドイツ特許出願公開（Ａ）第４、４１８，０８０号明細書に記載されている如きホスフィットの加水分解を抑制するかまたは減少させるという意味で特に有利である。式（III）の化合物は下記式Ｃ１〜Ｃ７のホスフィットを安定化するのに特に適している：
0004370000.tif 000044
（式中、指数は整数であり、
ｎ’は２、３または４であり、
ｕは１または２であり、
ｔは２または３であり、
ｙは１、２または３であり、
ｚは１〜６であり、
Ａ’はｎ’＝２の場合に、Ｃ2〜Ｃ18−アルキレン基、−Ｓ−、−Ｏ−または−ＮＲ’4−で中断されたＣ2〜Ｃ12−アルキレン基、下記式の残基
0004370000.tif 000045
またはフェニレン基であり、
Ａ’はｎ’＝３の場合に、式−ＣrＨ2r-1で表される基であり、
Ａ’はｎ’＝４の場合に、式
0004370000.tif 000046
で表される基であり、
Ａ”はｎ’＝２の場合に、Ａ’について規定した通りであり、
Ｂ’は式−ＣＨ2−、−ＣＨＲ’4−、−ＣＨＲ’1Ｒ’4−、−Ｓ−または直接結合であるかまたはＣ5〜Ｃ7−シクロアルキリデン基であるかまたは３、４および／または５位でＣ1〜Ｃ4−アルキル基で置換されたシクロヘキシリデン基であり、
Ｄ’はｕ＝１の場合にはメチル基でありそしてｕ＝２場合には−ＣＨ2ＯＣＨ2−であり、
Ｅ’はｙ＝１の場合にはＣ1〜Ｃ18−アルキル基、フェニル基、式−ＯＲ’1で表される基またはハロゲン原子であり、
Ｅ’はｙ＝２の場合には式−Ｏ−Ａ”−Ｏ−で表される基であり、
Ｅ’はｙ＝３の場合には式
0004370000.tif 000047
またはＮ（ＣＨ2−ＣＨ2−Ｏ−）3であり、
Ｑ’は少なくともｚ−価のアルコールまたはフェノールの残基であり、これらの残基はアルコール性および／またはフェノール性酸素原子を介してリン原子に結合しており、
Ｒ’1、Ｒ’2およびＲ’3は互いに無関係にＣ1〜Ｃ30−アルキル基；ハロゲン原子、−ＣＯＯＲ’4−、−ＣＮ−または−ＣＯＮＲ’4Ｒ’4で置換されたＣ1〜Ｃ18−アルキル基；−Ｓ−、−Ｏ−または−ＮＲ’4−で中断されたＣ2〜Ｃ18−アルキル基、フェニル−Ｃ1〜Ｃ4−アルキル基；Ｃ5〜Ｃ12−シクロアルキル基；フェニル−またはナフチル基；ハロゲン原子、全炭素原子数１〜１８の１〜３個のアルキル残基またはアルコキシ残基でまたはフェニル−Ｃ1〜Ｃ4−アルキル基で置換されたフェニル−またはナフチル基；または式
0004370000.tif 000048
（式中、ｗは３〜６の範囲内の整数である。）
で表される残基であり、ただし
Ｒ’4または残基Ｒ’4は互いに無関係に水素原子、Ｃ1〜Ｃ18−アルキル基、Ｃ5〜Ｃ12−シクロアルキル基またはフェニル−Ｃ1〜Ｃ4−アルキル基であり、
Ｒ’5またはＲ’6は互いに無関係に水素原子、Ｃ1〜Ｃ8−アルキル基またはＣ5〜Ｃ6−シクロアルキル基であり、
Ｒ’7またはＲ’8はｔ＝２の場合には互いに無関係にＣ1〜Ｃ4−アルキル基であるかまたは一緒になって２，３−デヒドロペンタメチレン残基でありそして
Ｒ’7およびＲ’8はｔ＝３の場合にはメチル基であり、
置換基Ｒ’14は互いに無関係に水素原子、Ｃ1〜Ｃ9−アルキル基またはシクロヘキシル基であり、
置換基Ｒ’15は互いに無関係に水素原子またはメチル基であり、そして
Ｒ’16は水素原子またはＣ1〜Ｃ4−アルキル基でありそして２つ以上の残基Ｒ’16が存在する場合には、該残基Ｒ’16は互いに同じでも異なっていてもよく；
Ｘ’およびＹ’はそれぞれ直接結合または−Ｏ−でありそして
Ｚは直接結合、−ＣＨ2−、−Ｃ（Ｒ’16）2−または−Ｓ−である。
式Ｃ１、Ｃ２、Ｃ５またはＣ６の有利なホスフィットまたはホスホニットは、
ｎ’が２でありそしてｙが１または２であり、
Ａ’がＣ2〜Ｃ18−アルキレン基、ｐ−フェニレンまたはｐ−ビフェニレン基であり、
Ｅ’はｙ＝１の場合にＣ1〜Ｃ18−アルキル基、−ＯＲ1または弗素原子であり、ｙ＝２の場合にｐ−ビフェニレンであり、
Ｒ’1、Ｒ’2およびＲ’3は互いに無関係にＣ1〜Ｃ18−アルキル基；フェニル−Ｃ1〜Ｃ4−アルキル基、シクロヘキシル基、フェニル基、１〜３のＣ1〜Ｃ18−アルキル残基で置換されたフェニル基であり、
置換基Ｒ’14は互いに無関係に水素原子またはＣ1〜Ｃ9−アルキル基であり、
Ｒ’15は水素原子またはメチル基であり、
Ｘ’は直接結合であり、
Ｙ’は−Ｏ−でありそして
Ｚ’は直接結合または−ＣH（Ｒ’16）−である。
式Ｃ１、Ｃ２、Ｃ５またはＣ６の特に有利なホスフィットまたはホスホニットは
ｎ’が２でありそしてｙが１であり、
Ａ’がｐ−ビフェニレン基であり、
Ｅ’がＣ1〜Ｃ18−アルコキシ基であり、
Ｒ’1、Ｒ’2およびＲ’3は互いに無関係に２または３つの総炭素原子数２〜１２のアルキル残基で置換されたフェニル基であり、
置換基Ｒ’14は互いに無関係にメチル基または第三ブチル基であり、
Ｒ’15は水素原子であり、
Ｘ’は直接結合であり、
Ｙ’は−Ｏ−でありそして
Ｚ’は直接結合、−ＣＨ2−または−Ｃ（ＣＨ3）−である。
式Ｃ’1〜Ｃ’12の特別な燐化合物には以下のものがある：
0004370000.tif 000049
0004370000.tif 000050
式Ｃ’3において両方の燐置換基はビフェニル基本骨格の主として４−または４’−位に位置している。
0004370000.tif 000051
0004370000.tif 000052
0004370000.tif 000053
上記のホスフィットおよびホスホニットは公知の化合物であり、それらの幾つかは市販されている。
以下の安定剤混合物は本発明の特に有利な実施態様である：
式（III）の化合物と(R)Irgafos 38、
式（III）の化合物と(R)Irgafos 12、
式（III）の化合物と(R)Hostanox PAR 24、
式（III）の化合物と(R)Hostanox OSP 1、
式（III）の化合物と(R)Irgafos P-EPQ、
式（III）の化合物と(R)Ultranox 626、
式（III）の化合物と(R)Ultranox 618、
式（III）の化合物と(R)Mark PEP-36（製造元：旭電化）、
式（III）の化合物と(R)Mark HP 10（製造元：旭電化）、
式（III）の化合物と(R)Doverphos 9228。
式（III）の化合物とホスフィットとの組み合わせは、有機物質を安定化する際にホスフィットが式（III）の化合物の作用を相乗的に支援する意味で卓越的に適している。この種類の相乗効果はヨーロッパ特許出願公開（Ａ）第３５９，２７６号明細書および同第５６７，１１７号明細書に開示されている。特に適するのは式（III）の化合物と式Ｃ’1〜Ｃ’12のホスフィットとの混合物である。
式（III）の化合物はホスフィットおよび／または立体障害フェノールおよび／または酸捕捉剤との組み合わせにも非常に適している。式（III）の化合物をホスフィット、フェノールおよび酸捕捉剤との混合物としてドイツ特許出願公開（Ａ）第１９，５３７，１４０号明細書に記載されている様に組み合わせるのが特に適する。
式（III）の化合物および上記の混合物は他の光安定剤、例えば紫外線吸収剤（２−ヒドロキシベンゾフェノン類、２−ヒドロキシフェニルベンゾトリアゾール類、ケイ皮酸誘導体、オキサアニリド類）および／またはニッケル失活剤との相乗的な組合にも適している。
上記の混合物において、式（III）の化合物の割合は１〜９９重量％である。
式（III）の化合物および上記の混合物は１種類以上のＮ，Ｎ−ジアルキル置換ヒドロキシアミン類、好ましくはＮ，Ｎ−ジオクタデシルヒドロキシアミンと組み合わせることもできる。
更に式（III）の化合物は、金属カルボキシレート、−酸化物、−水酸化物および−炭酸塩、および／またはゼオライト、および／またはヒドロタリサイト（Hydrotalicte）より成る群から選択される１種類以上の塩基性−または他の酸結合性共安定剤と組み合わせることもできる。
有利な共安定剤はステアリン酸カルシウムおよび／またはステアリン酸マグネシウム、および／または酸化マグネシウム、および／または酸化亜鉛、および／または炭酸塩含有酸化亜鉛、および／またはヒドロタリサイトである。
特に有利な共安定剤は(R)Zinkoxid aktive、(R)Zinkoxid transparentおよび／またはヒドロタリサイトの種類、(R)DHT 4A、(R)DHT4A2、(R)Kyowaad 200、(R)Kyowaad 300、(R)Kyowaad 400、(R)Kyowaad 500、(R)Kyowaad 600、(R)Kyowaad 700、(R)Kyowaad 1000、(R)Kyowaad 2000である。
式（III）の化合物は単独でまたは１種類以上の他の安定剤との適当な組合わせとして、ヨーロッパ特許出願公開（Ａ）第２４１，４１９号明細書、同第６１２，７９２号明細書または同第６１２，８１６号明細書に記載されている如く顔料を安定化するのに、またはヨーロッパ特許出願公開（Ａ）第６６５，２９４号明細書およびドイツ特許出願公開（Ａ）第４４１１３６９号明細書に記載されている如くレザーの安定化のために非常に適している。
この新規の組合せの結果物は一成分に比べて改善された性質、例えば耐光性における相乗効果を示す混合物である。光安定剤と酸捕捉剤との組合せが米国特許第５，１３４，１８１号明細書、同第４，９２９，６５２号明細書、同第５，０３７，８７０号明細書、同第５，１８０，７６２号明細書に記載されている。
更に式（III）の化合物または上記の混合物と有利な組み合わせを構成する他の化合物には
−  ３−ピラゾリジノンの種類の相乗剤、
−  ３−アリールベンゾフラン−２−オンの種類の相乗剤
−  有機系−または無機系物質をベースとする染料または顔料
がある。
３−アリールベンゾフラン−２−オンの内では式Ｄ
0004370000.tif 000054
で表される３−（３，４−ジメチルフェニル）−５，７−ジ第三ブチル−３Ｈ−ベンゾフラン−２−オンが有利である。
３−ピラゾリジノンおよび１，２，４−トリアゾリジン−３，５−ジオンの相乗性のある組合せ物がヨーロッパ特許出願公開（Ａ１）第５１７，６５８号明細書に開示されている。
この組合せ物は、腐蝕性薬品、特に植物保護剤と接触する有機物質、好ましくはポリマー、中でもそれらから製造されるフィルム、繊維およびテープ状物および／または織物において使用するのに特に適している。この種類の組み合わせはヨーロッパ特許出願公開（Ａ）第６９０、０９４号明細書に記載されている。
本発明は、更に光、酸素および熱の作用に対して安定化された、式（III）の化合物を上述の濃度で含有する有機物質、例えば合成樹脂、塗料、ワニスおよび油をもたらす。
この種の物質の例には以下のものがある：
（1）  モノ-およびジ-オレフィンのポリマー、例えばポリプロピレン、ポリイソブチレン、ポリブチレン、ポリブテン−１、ポリ-4-メチルペンテン-1、ポリイソプレンまたはポリブタジエン；並びにシクロオレフィンのポリマー、例えばシクロペンテンまたはノルボルネンのポリマー;更にポリエチレン（場合によっては架橋していてもよい）、例えば高密度ポリエチレン（ＨＤＰＥ）、高密度で高分子量のポリエチレン（ＨＤＰＥ−ＨＭＷ）、高密度で超高分子量のポリエチレン（ＨＤＰＥ−ＵＨＭＷ）、中密度ポリエチレン（ＭＤＰＥ）、低密度ポリエチレン（ＬＤＰＥ）、低密度線状ポリエチレン（ＬＬＰＥ）、分岐した低密度ポリエチレン（ＶＬＤＰＥ）。
ポリオレフィン、即ちモノオレフィンのポリマー、例えば上に記載した如きもの、特にポリエチレンおよびポリプロピレンは種々の方法、例えば以下の方法で製造できる：
ａ）  遊離基重合（通常は高圧高温で行なわれる）
ｂ）  通常には周期律表の第IVｂ、Ｖｂ、VIｂまたはVIII族の１種類以上の金属を含有する触媒を使用する接触重合。これらの金属はπ−またはδ−位の何れかに配置されている１種類以上のリガンド、例えば酸化物、ハロゲン化物、アルコラート、エステル、エーテル、アミン、アルキル、アルケニルおよび／またはアリールを有している。これらの金属錯塩は自由な状態でもまたは担体、例えば活性化された塩化マグネシウム、塩化チタン（III）、酸化アルミニウムまたは酸化珪素に担持されていてもよい。これらの触媒は重合媒体に溶解されていてもまたは溶解されていなくともよい。これらの触媒は重合の際にそのままで活性であるかまたは別の活性剤、例えば金属アルキル、金属水素化物、金属アルキルハロゲン化物、金属アルキル酸化物または金属アルキルオキサンを使用してもよい。その際に金属はＩａ、IIａおよび／またはIIIａ族の元素である。これらの活性剤は例えば別のエステル−、エーテル−、アミン−またはシリルエーテル基で変性されていてもよい。これらの触媒系は一般にPhilipps、Standard Oil Indiana、チグラー（-ナッタ）、TNZ（Dupont）、メタロセンまたは単座触媒（ＳＳＣ）と称される。
（２）  1.の所に挙げたポリマーの混合物、例えばポリプロピレンとポリイソブチレン、ポリエチレンとポリイソブチレン、ポリプロピレンとポリエチレン（例えばＰＰ／ＨＤＰＥ）／ＬＤＰＥ）の各混合物および種々のポリエチレン相互の混合物（例えばＬＤＰＥ／ＨＤＰＥ）。
（３）  モノ-およびジ-オレフィン相互または他のビニルモノマーとのコポリマー、例えばエチレン-プロピレン-コポリマー、低密度の線状ポリエチレン（ＬＬＤＰＥ）およびそれと低密度ポリエチレン（ＬＤＰＥ）との混合物、プロピレン-ブテン-1-コポリマー、プロピレン-イソブチレン-コポリマー、エチレン-ブテン-1-コポリマー、エチレン-ヘキセン-コポリマー、エチレン-メチルペンテン-コポリマー、エチレン-ヘプテン-コポリマー、エチレン-オクテン-コポリマー、プロピレン-ブタジエン-コポリマー、イソブチレン-イソプレン-コポリマー、エチレン-アルキルアクリレート-コポリマー、エチレン-アルキルメタクリレート-コポリマー、エチレン-酢酸ビニル-コポリマーおよびそれの一酸化炭素とのコポリマーまたはエチレン-アクリル酸-コポリマーおよびその塩（イオノマー類）、並びにエチレンとプロピレンとジエン類、例えばヘキサジエン、ジシクロペンタジエンまたはエチリデンノルボルネンとのターポリマー;更にかゝるコポリマー相互および１）の所に記載したポリマーとの混合物、例えばポリプロピレン／エチレン−プロピレン−コポリマー、ＬＤＰＥ／エチレン−酢酸ビニル−コポリマー、ＬＤＰＥ／エチレン−アクリル酸−コポリマー、ＬＬＤＰＥ／エチレン−酢酸ビニル−コポリマー、ＬＬＤＰＥ／エチレン−アクリル酸−コポリマーおよびポリアルキレン／一酸化炭素−交互−または−ランダムコポリマーおよびそれと他のポリマー、例えばポリアミドとの混合物。
（４）  水素化変性されたものを含む炭化水素樹脂（例えばＣ5〜Ｃ9）（例えば粘着性付与剤）およびポリアルキレンと澱粉との混合物。
（５）  ポリスチレン、ポリ（ｐ−メチルスチレン）、ポリ−（α−メチルスチレン）。
（６）  スチレンまたはα-メチルスチレンとジエン類またはアクリル誘導体とのコポリマー、例えばスチレン-ブタジエン、スチレン-アクリルニトリル、スチレン-アルキルメタクリレート、スチレン−ブタジエン−アルキルアクリレートおよび−メタクリレート、スチレン−無水マレイン酸、スチレン-アクリルニトリル−メタクリレートのコポリマー；スチレン-コポリマーと他のポリマー、例えばポリアクリレート、ジエン-ポリマーまたはエチレン-プロピレン-ジエン-ターポリマーの如き他のポリマーとの高耐衝撃性混合物；並びに、スチレンのブロックコポリマー、例えばスチレン-ブタジエン-スチレン、スチレン-イソプレン-スチレン、スチレン-エチレン/ブチレン-スチレンまたはスチレン-エチレン/プロピレン-スチレンのブロックコポリマー。
（７）  スチレンまたはα−メチルスチレンのグラフトコポリマー、例えばポリブタジエンにスチレンが、ポリブタジエン−スチレンまたはポリブタジエン−アクリルニトリル−コポリマーにスチレンがグラフトしたコポリマー、ポリブタジエンにスチレンおよびアクリルニトリル（あるいはメタクリルニトリル）がグラフトしたコポリマー；ポリブタジエンにスチレン、アクリロニトリルおよびメチルメタアクリレートがグラフトしたコポリマー；ポリブタジエンにスチレンおよび無水マイレン酸がグラフトしたコポリマー；ポリブタジエンにスチレン、アクリロニトリルおよび無水マレイン酸またはマレイン酸イミドがグラフトしたコポリマー；ポリブタジエンにスチレンおよびマレイン酸イミドがグラフトしたコポリマー；ポリブタジエンにスチレンおよびアルキルアクリレートまたはアルキルメタクリレートがグラフトしたコポリマー、エチレン-プロピレン-ジエン-ターポリマーにスチレンおよびアクリロニトリルがグラフトしたコポリマー、ポリアルキルアクリレートまたはポリアルキルメタクリレートにスチレンおよびアクリロニトリルがグラフトしたコポリマー、アクリレート-ブタジエンコポリマーにスチレンおよびアクリロニトリルがグラフトしたグラフトコポリマー、並びにこれらと（６）の所に挙げたコポリマーとの混合物、例えばいわゆるＡＢＳ、ＭＢＳ、ＡＳＡまたはＡＥＳ-ポリマーとして公知である。
（８）  ハロゲン含有ポリマー、例えばポリクロロプレン、塩素化ゴム、イソブチレン−イソプレンの塩素化-および臭素化-コポリマ（ハロブチルゴム）、塩素化-またはクロロスルホン化ポリエチレン、エチレンと塩素化エチレンとのコポリマー、エピクロロヒドリン-ホモ-および-コポリマー、特にハロゲン含有ビニル化合物から製造されるポリマー類、例えばポリ塩化ビニルクロライド、ポリビニリデンクロライド、ポリビニルフルオライド、ポリビニリデンフルオライド並びにそのコポリマー並びにビニルクロライド−酢酸ビニル-またはビニリデンクロライド−酢酸ビニル-コポリマー。
（９）  α，β-不飽和酸およびその誘導体から誘導されるポリマー、例えばポリアクリレート類およびポリメタクリレート類、ブチルアクリレートで耐衝撃性変性されたポリメチルメタクリレート、ポリアクリルアミド類およびポリアクリロニトリル類。
（１０）  （９）の所に挙げたモノマー相互のまたは他の不飽和モノマーとのコポリマー、例えばアクリロニトリル-ブタジエン-コポリマー、アクリロニトリル-アルキルアクリレート-コポリマー、アクリロニトリル-アルコキシアクリレート-コポリマー、アクリロニトリル-ビニルハロゲン化物-コポリマーまたはアクリロニトリル-アルキルメタクリレート-ブタジエン-ターポリマー。
（１１）  不飽和アルコールおよびアミンまたはそれのアシル誘導体またはアセタールから誘導されるポリマー、例えばポリビニルアルコール、ポリ酢酸ビニル、ポリビニルステアレート、ポリビニルベンゾエート、ポリビニルマレエート、ポリビニルブチラール、ポリアリルフタレート、ポリアリルメラミン並びにそれらと（１）に挙げたオレフィンとのコポリマー。
（１２）  環状エーテル類のホモポリマーおよびコポリマー、例えばポリアルキレングリコール、ポリエチレンオキサイド、ポリプロピレンオキサイドまたはそれらとビスグリシドジルエーテルとのコポリマー。
（１３）  ポリアセタール類、例えばポリオキシメチレン、並びにコモノマー、例えばエチレンオキサイドを含有するポリオキシメチレン；熱可塑性ポリウレタン、アクリレートまたはＭＢＳで変性されているポリアセタール。
（１４）  ポリフェニレンオキサイドおよびポリフェニレンスルフィド類およびそれらのスチレンポリマーまたはポリアミドとの混合物。
（１５）  末端水酸基を持つポリエーテル、ポリエステルおよびポリブタジエンを一方とし、脂肪族−または芳香族ポリイソシアネートをもう一方として誘導されるポリウレタン類およびそれの前駆体。
（１６）  ジアミンおよびジカルボン酸からおよび／またはアミノカルボン酸または相応するラクタムから誘導されるポリアミドおよびコポリアミド、例えばポリアミド4、ポリアミド6、ポリアミド6/6、6/10、6/9、6/12、4/6、12/12、ポリアミド11、ポリアミド12、m-キシレン、ジアミンおよびアジピン酸を原料とする芳香族ポリアミド；ヘキサメチレンジアミンおよびイソ−および／またはテレフタル酸および場合によっては変性剤としてのエラストマーから製造されるポリアミド、例えばポリ-2,4,4-トリメチルヘキサメチレン-テレフタルアミドまたはポリ-m-フェニレン-イソフタルアミド、上述のポリアミドとポリオレフィン、オレフィンコポリマー、イオノマーまたは化学的に結合したまたはグラフトしたエラストマーとのブロックコポリマー；またはポリエーテル、例えばポリエチレングリコール、ポリプロピレングリコールまたはポリテトラメチルレン-グリコールとのコポリマー。更にＥＰＤＭまたはＡＢＳで変性したポリアミドまたはコポリアミド；並びに加工の間に縮合したポリアミド（”ＲＩＭ−ポリアミド系）。
（１７）  ポリ尿素、ポリイミド、ポリアミド-イミド、ポリエーテルイミド、ポリエステルアミド、ポリヒダントインおよびポリベンズイミダゾール。
（１８）  ジカルボン酸およびジオールからおよび／またはヒドロキシカルボン酸からまたは相応するラクトンから誘導されるポリエステル、例えばポリエチレン-テレフタレート、ポリブチレン-テレフタレート、ポリ-1,4-ジメチロールシクロヘキサン-テレフタレート、ポリヒドロキシベンゾエート、並びにヒドロキシ末端基を持つポリエーテルから誘導されるとポリ（2,2-ビス（4-ヒドロキシ-フェニル）-プロパン）テレフタレート、ポリヒドロキシベンゾエートおよびまた、末端水酸基を持つポリエーテルから誘導されるブロックポリエーテルエステル。更にポリカルボナートまたはＭＢＳで変性したポリエステル。
（１９）  ポリカルボナートおよびポリエステルカルボナート。
（２０）  ポリスルホン、ポリエーテルスルホンおよびポリエーテルケトン。
（２１）  アルデヒドを一方としそしてフェノール類、尿素またはメラミンをもう一方として誘導される架橋したポリマー、例えばフェノール-ホルムアルデヒド樹脂、尿素-ホルムアルデヒド樹脂およびメラミン-ホルムアルデヒド樹脂。
（２２）  乾性アルキッド樹脂および非乾性アルキッド樹脂。
（２３）  飽和および不飽和ジカルボン酸と多価アルコールとのコポリエステルおよび架橋剤としてのビニル化合物から誘導される不飽和ポリエステル樹脂およびまた、それのハロゲン含有難燃変性物。
（２４）  置換されたアクリル酸エステルから誘導される架橋可能なアクリル樹脂、例えばエポキシアクリレート、ウレタン-アクリレートまたはポリエステルアクリレートから誘導されるアクリル樹脂。
（２５）  メラミン樹脂、尿素樹脂、イソシアネート、イソシアヌレート、ポリイソシアネートまたはエポキシ樹脂と架橋しているアルキッド樹脂、ポリエステル樹脂およびアクリルレート樹脂。
（２６）  脂肪族−、脂環式−、ヘテロ環式−または芳香族グリシジル化合物から誘導される架橋したエポキシ樹脂、例えば通例の硬化剤、例えば酸無水物またはアミンによって促進剤を使用してまたは使用せずに架橋するビスフェノールＡ-ジグリシジルエーテル、ビスフェノールＦ-ジグリシジルエーテルの生成物。
（２７）  天然ポリマー、例えばセルロース、天然ゴム、ゼラチンおよびそれらから化学的に転化された同属重合体の誘導体、例えばセルロースアセテート類、セルロースプロピオナート類、およびセルロースブチラート類およびセルロースエーテル類、例えばメチルセルロース；並びにコロホニウム樹脂およびその誘導体、。
（２８）  上記ポリマーの混合物、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴ／ＡＢＳ、ＰＣ／ＡＳＡ、ＰＣ／ＰＢＴ、ＰＶＣ／ＣＰＥ、ＰＶＣ/アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＭＢＳ、ＰＰＯ／ＨＩＰＳ、ＰＰＯ／ポリアミド６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
（２９）  純粋なモノマーまたそれの混合物である天然および合成の有機物質、例えば鉱油、動物-および植物脂肪、-油および-ワックス、または合成エステルをベースとする油、ワックスおよび脂肪（例えばフタレート、アジペート、ホスフェートまたはトリメリテート）、並びに合成エステルと鉱油との任意の重量比での混合物、例えば紡糸仕上げ処理剤として使用される如きもの、およびそれの水性エマルジョン。
（３０）  天然-または合成ゴムの水性分散物、例えば天然ゴム−ラテックスまたはカルキシル化スチレン−ブタジエン−コポリマーのラテックス。
式（III）の本発明の化合物によってまたはかゝる化合物との適当な組合せによって安定化された有機物質は場合によっては更に別の添加物、例えば酸化防止剤、光安定剤、金属不活性化剤、帯電防止剤、防炎剤、滑剤、成核剤、酸捕捉剤（塩基性共安定剤）、顔料およびフィラーを含有していてもよい。本発明の化合物またはその組合せの他に添加される酸化防止剤および光安定剤は例えば立体障害アミンまたは立体障害フェノールまたは硫黄または燐を含有する共安定剤をベースとする化合物である。組合せで追加的に使用できる適する添加物としては例えば以下に挙げる様な化合物を使用できる：
１．酸化防止剤
1.1  アルキル化モノフェノール類、例えば2,6-ジ-第三ブチル-4-メチルフェノール、2-ブチル-4,6-ジメチルフェノール、2,6-ジ-第三ブチル-4-エチルフェノール、2,6-ジ-第三ブチル-4-n-ブチルフェノール、2,6-ジ-第三ブチル-4-i-ブチルフェノール、2,6-ジ-シクロペンチル-4-メチルフェノール、2-（α-メチルシクロヘキシル）-4,6-ジメチルフェノール、2,6-ジ-オクタデシル-4-メチルフェノール、2,4,6-トリ-シクロヘキシルフェノール、2,6-ジ-第三ブチル-4-メトキシメチルフェノール、線状のまたは側鎖で分岐するノニルフェノール、例えば2,6-ジノニル-4-メチルフェノール、2,4-ジメチル-6-（1’-メチル-ウンデシ-1’-イル）-フェノール、2,4-ジメチル-6-（1’-メチル-ヘプタデシ-1’-イル）-フェノール、2,4-ジメチル-6-（1’-メチル-トリデシ-1’-イル）-フェノールおよびそれらの混合物。
1.2  アルキルチオメチルフェノール類、例えば2,4-ジオクチルチオメチル-6-第三ブチルフェノール、2,4-ジオクチル-チオメチル-6-メチルフェノール、2,4-ジオクチル-チオメチル-6-エチルフェノール、2,6-ジドデシルチオメチル-4-ノニルフェノール。
1.3  ハイドロキノンおよびアルキル化ハイドロキノン類、例えば2,6-ジ-第三ブチル-4-メトキシフェノール、2,5-ジ-第三ブチル-ハイドロキノン、2,5-ジ-第三アミル-ハイドロキノン、2,6-ジフェニル-4-オクタデシルオキシフェノール、2,6-ジ第三ブチル-ハイドロキノン、2,5-ジ第三ブチル-4-ヒドロキシアニソール、3,5-ジ第三ブチル-4-ヒドロキシアニソール、3,5-ジ第三ブチル-4-ヒドロキシフェニルステアレート、ビス-（3,5-ジ第三ブチル-4-ヒドロキシフェニル）-アジペート。
1.4  ヒドロキシレート化チオジフェニルエーテル類、例えば2,2’-チオ-ビス-（6-第三ブチル-4-メチルフェノール）、2,2’-チオ-ビス-（4-オクチルフェノール）、4,4’-チオ-ビス-（6-第三ブチル-3-メチルフェノール）、4,4’-チオ-ビス-（6-第三ブチル-2-メチルフェノール）、4,4’-チオ-ビス-（3,6-ジ第二アミルフェノール）、4,4’-ビス-（2,6-ジメチル-4-ヒドロキシフェニル）-ジスルフィド。
1.5  アルキリデン-ビスフェノール類、例えば2,2’-メチレン-ビス-（6-第三ブチル-4-メチルフェノール）、2,2’-メチレン-ビス-（6-第三ブチル-4-エチルフェノール）、2,2’-メチレン-ビス-［4-メチル-6-（α-メチルシクロヘキシル）-フェノール］、2,2’-メチレン-ビス-（4-メチル-6-シクロヘキシルフェノール）、2,2’-メチレン-ビス-（6-ノニル-4-メチルフェノール）、2,2’-メチレン-ビス-（4,6-ジ-第三ブチルフェノール）、2,2’-エチリデン-ビス-（4,6-ジ-第三ブチルフェノール）、2,2’-エチリデン-ビス-（6-第三ブチル-4-イソブチルフェノール）、2,2’-メチレン-ビス-［6-（α-メチルベンジル）-4-ノニルフェノール］、2,2’-メチレン-ビス-［6-（α,α-ジメチルベンジル）-4-ノニルフェノール］、4,4’-メチレン-ビス-（2,6-ジ-第三ブチルフェノール）、4,4’-メチレン-ビス-（6-第三ブチル-2-メチルフェノール）、1,1-ビス-（5-第三ブチル-4-ヒドロキシ-2-メチルフェニル）-ブタン、2,6-ビス-（3-第三ブチル-5-メチル-2-ヒドロキシベンジル）-4-メチルフェノール、1,1,3-トリス-（5-第三ブチル-4-ヒドロキシ-2-メチルフェニル）-ブタン、1,1-ビス-（5-第三ブチル-4-ヒドロキシ-2-メチルフェニル）-3-n-ドデシルメルカプトブタン、ビス-（3-第三ブチル-4-ヒドロキシ-5-メチルフェニル）-ジシクロペンタジエン、ビス-［2-（3’-第三ブチル-2’-ヒドロキシ-5’-メチルベンジル）-6-第三ブチル-4-メチルフェニル］-テレフタレート、1,1-ビス-（3,5-ジメチル-2-ヒドロキシフェニル）-ブタン、2,2-ビス-（3,5−ジ第三ブチル-4-ヒドロキシフェニル）-プロパン、2,2-ビス-（3-第三ブチル-4-ヒドロキシ-2-メチルフェニル）-4-n-ドデシルメルカプトブタン、1,1,5,5-テトラ-（5-第三ブチル-4-ヒドロキシ-2-メチルフェニル）-ペンタン、エチレングリコール-ビス-［3,3’-ビス（3’-第三ブチル-4’-ヒドロキシフェニル）-ブチラート］。
1.6  O-、N-およびS-ベンジル化合物、例えば3,5,3’,5’-テトラ第三ブチル-4,4’-ジヒドロキシジベンジルエーテル、オクタデシル-4-ヒドロキシ-3,5-ジメチルベンジルメルカプトアセテート、トリス-（3,5-ジ第三ブチル-4-ヒドロキシベンジル）-アミン、ビス-（4-第三ブチル-3-ヒドロキシ-２,6-ジメチルベンジル）-ジチオテレフタレート、ビス-（3,5-ジ第三ブチル-4-ヒドロキシベンジル）-スルフィド、イソオクチル-3,5-ジ第三ブチル-4-ヒドロキシベンジル-メルカプトアセテート、トリデシル-4-ヒドロキシ-3,5-ジ第三ブチルベンジル-メルカプトアセテート。
1.7  ヒドロキシベンジル化マロナート、例えばジオクタデシル-2,2-ビス-（3,5-ジ第三ブチル-2-ヒドロキシ-ベンジル）-マロナート、ジオクタデシル-2-（3-第三ブチル-4-ヒドロキシ-5-メチルベンジル）-マロナート、ジドデシルメルカプトエチル-2,2-ビス-（3,5-ジ第三ブチル-4-ヒドロキシ-ベンジル）-マロナート、ジ-［4（1,1,3,3-テトラメチルブチル）-フェニル］-2,2-ビス-（3,5-ジ第三ブチル-4-ヒドロキシ-ベンジル）-マロナート。
1.8  ヒドロキシベンジル芳香族化合物、例えば1,3,5-トリス-（3,5-ジ-第三ブチル-4-ヒドロキシベンジル）-2,4,6-トリ-メチルベンゼン、1,4-ビス-（3,5-ジ-第三ブチル-4-ヒドロキシベンジル）-2,3,5,6-テトラメチルベンゼン、2,4,6-トリス-（3,5-ジ-第三ブチル-4-ヒドロキシベンジル）-フェノール。
1.9  トリアジン化合物、例えば2,4-ビス-オクチルメルカプト-6-（3,5-ジ-第三ブチル-4-ヒドロキシアニリノ）-1,3,5-トリアジン、2-オクチルメルカプト-4,6-ビス-（3,5-ジ-第三ブチル-4-ヒドロキシアニリノ）-1,3,5-トリアジン、2-オクチルメルカプト-4,6-ビス-（3,5-ジ-第三ブチル-4-ヒドロキシフェノキシ）-1,3,5-トリアジン、2,4,6-トリス-（3,5-ジ-第三ブチル-4-ヒドロキシフェノキシ）-1,2,3-トリアジン、1,3,5-トリス-（3,5-ジ-第三ブチル-4-ヒドロキシベンジル）-イソシアヌレート、1,3,5-トリス-（4-第三ブチル-3-ヒドロキシ-2,6-ジメチルベンジル）-イソシアヌレート、2,4,6-トリス-（3,5-ジ-第三ブチル-4-ヒドロキシフェニルエチル）-1,3,5-トリアジン、1,3,5-トリス-（3,5-ジ-第三ブチル-4-ヒドロキシフェニルプロピオニル）-ヘキサヒドロ-1,3,5-トリアジン、1,3,5-トリス-（3,5-ジシクロヘキシル-4-ヒドロキシベンジル）-イソシアヌレート。
1.10  ベンジルホスホナート類、例えばジメチル-2,5-ジ第三ブチル-4-ヒドロキシベンジル-ホスホナート、ジエチル-3,5-ジ第三ブチル-4-ヒドロキシベンジル-ホスホナート、ジオクタデシル-3,5-ジ第三ブチル-4-ヒドロキシベンジル-ホスホナート、ジオクタデシル-5-第三ブチル-4-ヒドロキシ-3-メチルベンジル-ホスホナート、3,5-ジ第三ブチル-4-ヒドロキシベンジル-ホスホン酸-モノエチルエステルのＣａ塩。
1.11  アシルアミノフェノール類、例えば4-ヒドロキシ-ラウリン酸アニリド、4-ヒドロキシ-ステアリン酸アニリド、
N-（3,5-ジ-第三ブチル-4-ヒドロキシフェニル）-カルバミン酸オクチルエステル。
1.12  β-（3,5-ジ-第三ブチル-4-ヒドロキシフェニル）-プロピオン酸と一価-または多価アルコール類、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレン-グリコール、ジエチレングリコール、トリエチレングリコール、ペンタエリスリトール、トリス-（ヒドロキシエチル）-イソシアヌレート、N,N’-ビス-（ヒドロキシエチル）-蓚酸ジアミド、3-チアウンデカノール、3-チアペンタデカノール、トリメチルヘキサンジオール、トリメチロールプロパン、4-ヒドロキシメチル-1-ホスファ-2,6,7-トリオキサビシクロ-［2,2,2］-オクタンとのエステル。
1.13  β-（5-第三ブチル-4-ヒドロキシ-3-メチルフェニル）-プロピオン酸と一価または多価アルコール、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレン-グリコール、ジエチレングリコール、トリエチレングリコール、ペンタエリスリトール、トリス-（ヒドロキシエチル）-イソシアヌレート、N,N’-ビス-（ヒドロキシエチル）-蓚酸ジアミド、3-チアウンデカノール、3-チアペンタデカノール、トリメチルヘキサンジオール、トリメチロールプロパン、4-ヒドロキシメチル-1-ホスファ-2,6,7-トリオキサビシクロ-［2,2,2］-オクタンとのエステル。
1.14  β-（3,5-ジシクロヘキシル-4-ヒドロキシフェニル）-プロピオン酸と一価または多価アルコール、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレン-グリコール、ジエチレングリコール、トリエチレングリコール、ペンタエリスリトール、トリス-（ヒドロキシエチル）-イソシアヌレート、N,N’-ビス-（ヒドロキシエチル）-蓚酸ジアミド、3-チアウンデカノール、3-チアペンタデカノール、トリメチルヘキサンジオール、トリメチロールプロパン、4-ヒドロキシメチル-1-ホスファ-2,6,7-トリオキサビシクロ-［2,2,2］-オクタンとのエステル。
1.15  3,5-ジ第三ブチル-4-ヒドロキシフェニル酢酸と一価または多価アルコール、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレン-グリコール、ジエチレングリコール、トリエチレングリコール、ペンタエリスリトール、トリス-（ヒドロキシエチル）-イソシアヌレート、N,N’-ビス-（ヒドロキシエチル）-蓚酸ジアミド、3-チアウンデカノール、3-チアペンタデカノール、トリメチルヘキサンジオール、トリメチロールプロパン、4-ヒドロキシメチル-1-ホスファ-2,6,7-トリオキサビシクロ-［2,2,2］-オクタンとのエステル。
1.16  3,3-ビス-（3’-第三ブチル-4’-ヒドロキシフェニル）-酪酸と一価または多価アルコール、例えばメタノール、エタノール、n-オクタノール、i-オクタノール、オクタデカノール、1,6-ヘキサンジオール、1,9-ノナンジオール、エチレングリコール、1,2-プロパンジオール、ネオペンチルグリコール、チオジエチレン-グリコール、ジエチレングリコール、トリエチレングリコール、ペンタエリスリトール、トリス-（ヒドロキシエチル）-イソシアヌレート、N,N’-ビス-（ヒドロキシエチル）-蓚酸ジアミド、3-チアウンデカノール、3-チアペンタデカノール、トリメチルヘキサンジオール、トリメチロールプロパン、4-ヒドロキシメチル-1-ホスファ-2,6,7-トリオキサビシクロ-［2,2,2］-オクタンとのエステル。
1.17  β-（3,5-ジ-第三ブチル-4-ヒドロキシフェニル）-プロピオン酸のアミド類、例えばN,N’-ビス-（3,5-ジ-第三ブチル-4-ヒドロキシフェニルプロピオニル）-ヘキサメチレンジアミン、N,N’-ビス-（3,5-ジ-第三ブチル-4-ヒドロキシフェニルプロピオニル）-トリメチレンジアミン、N,N’-ビス-（3,5-ジ-第三ブチル-4-ヒドロキシフェニルプロピオニル）-ヒドラジン。
1.18  トコフェロール、例えばα-トコフェロール、β-トコフェロール、γ-トコフェロール、δ-トコフェロールおよびそれらの混合物（ビタミンＥ）
1.19  アスコルビン酸（ビタミンＣ）。
1.20  アミン系酸化防止剤、例えばN,N’-ジイソプロピル-p-フェニレンジアミン、N,N’-ジ第二ブチル-p-フェニレンジアミン、N,N’-ビス（1,4-ジメチルペンチル）-p-フェニレンジアミン、N,N’-ビス（1-エチル-3-メチル-ペンチル）-p-フェニレンジアミン、N,N’-ビス（1-メチル-ヘプチル）-p-フェニレンジアミン、N,N’-ジシクロヘキシル-p-フェニレンジアミン、N,N’-ジフェニル-p-フェニレンジアミン、N,N’-ジ（ナフチル-2-）-p-フェニレンジアミン、N-イソプロピル-N’-フェニル-p-フェニレンジアミン、N-（1,3-ジメチル-ブチル）-N’-フェニル-p-フェニレンジアミン、N-（1-メチル-ヘブチル）-N’-フェニル-p-フェニレンジアミン、N-シクロヘキシル-N’-フェニル-p-フェニレンジアミン、4-（p-トルエンスルホンアミド）-ジフェニルアミン、N,N’-ジメチル-N,N’-ジ第二ブチル-p-フェニレンジアミン、ジフェニルアミン、N-アリルジフェニルアミン、4-イソプロピル-ジフェニルアミン、N-フェニル-1-ナフチルアミン、N-（4-第三オクチルフェニル）-1ナフチルアミン、N-フェニル-2-ナフチルアミン、オクチル化ジフェニルアミン、例えばp,p’-ジ第三オクチルジフェニルアミン、4-n-ブチルアミノフェノール、4-ブチリルアミノフェノール、4-ノナノイルアミノフェノール、4-ドデカノイルアミノフェノール、4-オクタデカノイルアミノフェノール、ジ（4-メトキシフェニル）-アミン、2,6-ジ第三ブチル-4-ジメチルアミノ-メチル-フェノール、2,4’-ジアミノ-ジフェニルメタン、4,4’-ジアミノ-ジフェニルメタン、N,N,N’,N’-テトラメチル-4,4’-ジアミノ-ジフェニルメタン、1,2-ジ［（2-メチル-フェニル）-アミノ］-エタン、1,2-ジ-（フェニルアミノ）-プロパン、（o-トルイル）-ビグアニド、ジ［4-（1’,3’-ジメチル-ブチル）-フェニレン］-アミン、第三オクチル化N-フェニル-1-ナフチルアミン、モノ-およびジアルキル化第三ブチル-/第三オクチルジフェニルアミン類の混合物、モノ-およびジアルキル化ノニルジフェニルアミン類の混合物、モノ-およびジアルキル化ドデシルジフェニルアミン類の混合物、モノ-およびジアルキル化イソプロピル-/イソヘキシル-ジフェニルアミン類の混合物、モノ-およびジアルキル化第三ブチルジフェニルアミン類の混合物、2,3-ジヒドロ-3,3-ジメチル-4H-1,4-ベンゾチアジン、フェノチアジン、モノ-およびジアルキル化第三ブチル-/第三オクチル-フェノチアジン類の混合物、モノ-およびジアルキル化第三オクチル-フェノチアジン類の混合物、N-アリルフェノチアジン、N,N,N’,N’-テトラフェニル-1,4-ジアミノブト-2-エン、N,N-ビス（2、2、6、6-テトラメチルピペリジン-4-イル）-ヘキサメチレンジアミン、ビス-（2,2,6,6-テトラメチルピペリジン-4-イル）-セバケート、2,2,6,6-テトラメチルピペリジン-4-オン、2,2,6,6-テトラメチルピペリジン-4-オール。
2．紫外線吸収剤および光安定剤
2.1  2-（2’-ヒドロキシフェニル）-ベンゾトリアゾール類、例えば2-（2’-ヒドロキシ-5’-メチルフェニル）-ベンゾトリアゾール、2-（3’,5’-ジ第三ブチル-2’-ヒドロキシフェニル）-ベンゾトリアゾール、2-（5’-第三ブチル-2’-ヒドロキシフェニル）-ベンゾトリアゾール、2-［2’-ヒドロキシ-5’-（1,1,3,3-テトラメチルブチル）フェニル-ベンゾトリアゾール、2-（3’,5’-ジ第三ブチル-2’-ヒドロキシフェニル）-5-クロロ-ベンゾトリアゾール、2-（3’-第三ブチル-2’-ヒドロキシ-5’-メチルフェニル）-5-クロロ-ベンゾトリアゾール、2-（3’-第二ブチル-5’-第三ブチル-2’-ヒドロキシフェニル）-ベンゾトリアゾール、2-（2’-ヒドロキシ-4’-オクトキシフェニル）-ベンゾトリアゾール、2-（3’,5’-ジ第三アミル-2’-ヒドロキシフェニル）-ベンゾトリアゾール、2-（3’,5’-ビス-（α,α-ジメチルベンジル）-2’-ヒドロキシフェニル）-ベンゾトリアゾール；2-（3’-第三ブチル-2’-ヒドロキシ-5’-（2-オクチルオキシカルボニルエチル）-フェニル）-5-クロロ-ベンゾトリアゾール、2-（3’-第三ブチル-5’-［2-（2-エチルヘキシルオキシ）-カルボニルエチル］-2’-ヒドロキシフェニル）-5-クロロ-ベンゾトリアゾール、2-（3’-第三ブチル-2’-ヒドロキシ-5’-（2-メトキシカルボニルエチル）-フェニル）-5-クロロ-ベンゾトリアゾール、2-（3’-第三ブチル-2’-ヒドロキシ-5’-（2-メトキシカルボニルエチル）-フェニル）-ベンゾトリアゾール、2-（3’-第三ブチル-2’-ヒドロキシ-5’-（2-オクチルオキシカルボニルエチル）-フェニル）-ベンゾトリアゾール、2-（3’-第三ブチル-5’-［2-（2-エチルヘキシルオキシ）-カルボニルエチル］2’-ヒドロキシフェニル）-ベンゾトリアゾール、2-（3’-ドデシル−2’−ヒドロキシ−5’−メチルフェニル）−ベンゾトリアゾール、および2-（3’-第三ブチル-2’-ヒドロキシ-5’-（2-イソオクチルオキシカルボニルエチル）-フェニル）-ベンゾトリアゾール、2,2’-メチレン-ビス-［4-（1,1,3,3-テトラメチルブチル）-6-ベンゾトリアゾール-2-イル-フェノール］よりなる混合物；2-［3’-第三ブチル-5’-（2-メトキシカルボニルエチル）-2’-ヒドロキシフェニル］-ベンゾトリアゾールとポリエチレングリコール300との反応生成物；［R-CH2CH2-COO（CH2）3］2（式中、Rは3’-第三ブチル-4’-ヒドロキシ-5’-2H-ベンゾトリアゾール-2-イル-フェニルである。）
2.2  2-ヒドロキシベンゾフェノン類、例えば4-ヒドロキシ-、4-メトキシ-、4-オクトキシ-、4-デシルオキシ-、4-ドデシルオキシ-、4-ベンジルオキシ-、4,2’,4’-トリヒドロキシ-、2’-ヒドロキシ-4,4’-ジメトキシ誘導体。
2.3  場合によって置換された安息香酸のエステル、例えば4-第三ブチル-フェニル-サルチラート、フェニル-サルチラート、オクチルフェニル-サルチラート、ジベンゾイルレゾルシノール、ビス-（4-第三ブチルベンゾイル）-レゾルシノール、ベンゾイルレゾルシノール、2,4-ジ-第三ブチルフェニル-3,5-第三ブチル-4-ヒドロキシ-ベンゾエート、ヘキサデシル-3,5-ジ-第三ブチル-4-ヒドロキシベンゾエート、オクタデシル-3,5-ジ-第三ブチル-4-ヒドロキシベンゾエート、2-メチル-4,6-第三ブチル-フェニル-3,5-ジ第三ブチル-4-ヒドロキシベンゾエート。
2.4  アクリレート類、例えばα-シアノ-β，β-ジフェニルアクリル酸エチルエステルおよび-イソオクチルエステル、α-カルボメトキシ-桂皮酸メチルエステル、α-シアノ-β-メチル-p-メトキシ桂皮酸メチルエステルおよび-ブチルエステル、α-カルボメトキシ-p-メトキシ桂皮酸メチルエステル、N-（β-カルボメトキシ-β-シアノ-ビニル）-2-メチル-インドリン。
2.5  ニッケル化合物、例えば2,2’-チオ-ビス-［4-（1,1,3,3-テトラメチル-ブチル）-フェノール］のニッケル錯塩、例えば場合によっては追加的配位子、例えばn-ブチルアミン、トリエタノールアミンまたはN-シクロヘキシル-ジエタノールアミンを持つ1:1-または1:2-錯塩、ジブチルニッケル-ジチオカルバマート、モノアルキル-4-ヒドロキシ-3,5-ジ-第三ブチル-ベンジルホスホナート類のニッケル塩、例えばそれらのメチル-またはエチルエステル、ケトオキシム類のニッケル錯塩、例えば2-ヒドロキシ-4-メチルフェニル-ウンデシル-ケトオキシムのそれら、1-フェニル-4-ラウロイル-5-ヒドロキシピラゾールの、場合によっては追加的配位子を持つニッケル錯塩。
2.6  立体障害アミン類、例えばビス-（2,2,6,6-テトラメチルピペリジン-4-イル）セバケート、ビス-（2,2,6,6-テトラメチルピペリジン）-グルタレート、ビス-（2,2,6,6-テトラメチルピペリジン-4-イル）-スクシナート、ビス-（1,2,2,6,6-ペンタメチルピペリジン-4-イル）セバケート、ビス-（1,2,2,6,6-ペンタメチルピペリジン-4-イル）-グルタレート、n-ブチル-3,5-ジ第三ブチル-4-ヒドロキシベンジルマロン酸-ビス-（1,2,2,6,6-ペンタメチルピペリジン）-エステル、2,2,6,6-テトラメチルピペリジルベヘナート、1,2,2,6,6-ペンタメチルピペリジル-ベヘナート、1-ヒドロキシエチル-2,2,6,6-テトラメチル-4-ヒドロキシピペリジンとコハク酸との縮合生成物、N,N’-ビス-（2,2,6,6-テトラメチル-4-ピペリジル）-ヘキサメチレンジアミンと4-第三オクチルアミノ-2,6-ジクロロ-1,3,5-s-トリアジンとの縮合生成物、トリス-（2,2,6,6-テトラメチル-4-ピペリジル）-ニトリロトリアセテート、テトラキス-（2,2,6,6-テトラメチル-4-ピペリジル）-1、2、3、4-ブタンテトラオエート、1,1’-（1,2-エタンジイル）-ビス-（3,3,5,5-テトラメチルピペラジノン）、4-ベンゾイル-2,2,6,6-テトラメチルピペリジン、4-ステアリロキシ-2,2,6,6-テトラメチルピペリジン、4-ステアリロイルオキシ-2,2,6,6-テトラメチルピペリジン、4-ステアリルオキシ-1,2,2,6,6-ペンタメチルピペリジン、4-ステアロイロキシ-1,2,2,6,6-ペンタメチルピペリジン、ビス-（1,2,2,6,6-ペンタメチルピペリジル）-2-n-ブチル-2-（2-ヒドロキシ-3,5-ジ第三ブチルベンジル）-マロナート、ビス-（1,2,2,6,6-ペンタメチルピペリジル）-2-n−ブチル-2-（4−ヒドロキシ-3,5-ジ第三ブチルベンジル）-マロナート、n-オクチル-7,7,9,9-テトラメチル-1,3,8-トリアザスピロ［4,5］デカン-2,4ジオン、ビス-（1-オクチルオキシ-2,2,6,6-テトラメチルピペリジル）-セバケート、ビス-（1-オクチルオキシ-2,2,6,6-テトラメチルピペリジル）-スクシナート、N,N’-ビス-（2,2,6,6-テトラメチル-4-ピペリジル）-ヘキサメチレンジアミンと4-モルホリノ-2,6-ジクロロ-1,3,5-トリアジンとの縮合生成物、N,N’-ビス-（2,2,6,6-テトラメチル-4-ピペリジル）-ヘキサメチレンジアミンと4-シクロヘキシルアミノ-2,6-ジクロロ-1,3,5-トリアジンとの縮合生成物、2-クロロ-4,6-ジ-（4-n-ブチルアミノ-2,2,6,6-テトラメチルピペリジル）-1,3,5-トリアジンと1,2-ビス-（3-アミノプロピルアミノ）エタンとの縮合生成物、2-クロロ-4,6-ジ-（4-メトキシプロピルアミノ-2,2,6,6-テトラメチルピペリジル）-1,3,5-トリアジンと1,2-ビス-（3-アミノプロピルアミノ）エタンとの縮合生成物、2-クロロ-4,6-ジ-（4-メトキシプロピルアミノ-1,2,2,6,6-ペンタメチルピペリジル）-1,3,5-トリアジンと1,2-ビス-（3-アミノプロピルアミノ）エタンとの縮合生成物、2-クロロ-4,6-ジ-（4-n-ブチルアミノ-1,2,2,6,6-ペンタメチルピペリジル）-1,3,5-トリアジンと1,2-ビス-（3-アミノプロピルアミノ）エタンとの縮合生成物、2-クロロ-4,6-ジ-（4-n-ブチルアミノ-2,2,6,6-テトラメチルピペリジル）-1,3,5-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、2-クロロ-4,6-ジ-（4-n-ブチルアミノ-1,2,2,6,6-ペンタメチルピペリジル）-1,3,5-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、2-クロロ-4,6-ジ-（4-n-ブチルアミノ-2,2,6,6-テトラメチルピペリジル）-1,3,5-トリアジンおよび4-第三オクチルアミノ-2,6-ジクロロ-1,3,5-s-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、2-クロロ-4,6-ジ-（4-n-ブチルアミノ-1,2,2,6,6-ペンタメチルピペリジル）-1,3,5-トリアジンおよび4-第三オクチルアミノ-2,6-ジクロロ-1,3,5-s-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、2-クロロ-4,6-ジ-（4-n-ブチルアミノ-2,2,6,6-テトラメチルピペリジル）-1,3,5-トリアジンおよび4-（4-n-ブチルアミノ-2,2,6,6-テトラメチルピペリジル）-2,6-ジクロロ-1,3,5-s-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、2-クロロ-4,6-ジ-（4-n-ブチルアミノ-1,2,2,6,6-ペンタメチルピペリジル）-1,3,5-トリアジンおよび4-（4-n-ブチルアミノ-2,2,6,6-テトラメチルピペリジル）-2,6-ジクロロ-1,3,5-s-トリアジンと一価または多価アミンとの縮合生成物（この場合アミンの一つまたは全ての活性水素原子が例えばエチレンジアミン、ジエチレントリアミン、トリエチレンテトラミン、ヘキサメチレンジアミン、1,2-ビス-（3-アミノプロピルアミノ）エタンと交換されている）、1,2-ビス（3-アミノプロピルアミノ）-エタンおよび2,4,6-トリクロロ−1,3,5-トリアジンとの縮合生成物並びに4-ブチルアミノ-2,2,6,6-テトラメチルピペリジン、N-（2,2,6,6-テトラメチル-4-ピペリジル）-n-ドデシルスクシンイミド、N-（1,2,2,6,6-ペンタメチル-4-ピペリジル）-n-ドデシルスクシンイミド、8-アセチル-3-ドデシル-7,7,9,9-テトラメチル-1,3,8-トリアザスピロ［4,5］デカン-2,4-ジオン、オリゴマー化した2,2,4,4-テトラメチル-20-（オキシラニル（oxiranyl）メチル）-7-オキサ-3,20-ジアザジスピロ［5,1,11,2］-ヘンエイコサン-21-オン、オリゴマー化した1,2,2,4,4-ペンタメチル-20-（オキシラニルメチル）-7-オキサ-3,20-ジアザジスピロ［5,1,11,2］-ヘンエイコサン-21-オン、オリゴマー化した1-アセチル-2,2,4,4-テトラメチル-20-（オキシラニル-メチル）-7-オキサ-3,20-ジアザジスピロ［5,1,11,2］-ヘンエイコサン-21-オン、3-ドデシル-1-（2,2,6,6-テトラメチル-4-ピペリジル）ピロリジン-2,5-ジオン、3-ドデシル-1-（1,2,2,6,6-ペンタメチル-4-ピペリジル）ピロリジン-2,5-ジオン、2,2,4,4-テトラメチル-7-オキサ-3,20-ジアザジスピロ［5,1,11,2］-ヘンエイコサン-21-オン、2,2,4,4-テトラメチル-7-オキサ-21-オキソ-3,20-ジアザジスピロ［5,1,11,2］-ヘ���エイコサン-3-プロピオン酸-ドデシルエステル、2,2,4,4-テトラメチル-7-オキサ-21-オキソ-3,20-ジアザジスピロ［5,1,11,2］-ヘンエイコサン-3-プロパン酸-テトラデシルエステル、2,2,3,4,4-ペンタメチル-7-オキサ-3,20-ジアザジスピロ［5,1,11,2］-ヘンエイコサン-21-オン、2,2,3,4,4-ペンタメチル-7-オキサ-21-オキソ-3,20-ジアザジスピロ［5,1,11,2］-ヘンエイコサン-3-プロパン酸ドデシルエステル、2,2,3,4,4-ペンタメチル-7-オキサ-21-オキソ-3,20-ジアザジスピロ［5,1,11,2］-ヘンエイコサン-3-プロパン酸テトラデシルエステル、3-アセチル-2,2,4,4-テトラメチル-7-オキサ-3,20-ジアザジスピロ［5,1,11,2］-ヘンエイコサン-21-オン、3-アセチル-2,2,4,4-テトラメチル-7-オキサ-21-オキソ-3,20-ジアザジスピロ［5,1,11,2］-ヘンエイコサン-3-プロパン酸ドデシルエステル、3-アセチル-2,2,4,4-テトラメチル-7-オキサ-21-オキソ-3,20-ジアザジスピロ［5,1,11,2］-ヘンエイコサン-3-プロパン酸テトラデシルエステル、1,1’,3,3’,5,5’-ヘキサヒドロ-2,2’,4,4’,6,6’-ヘキサアザ-2,2’,6,6’-ビスメタノ-7,8-ジオキソ-4,4’-ビス-（1,2,2,6,6-ペンタメチル-4-ピペリジル）-ビフェニル、ポリ-N,N’-ビス-（2,2,6,6-テトラメチル-4-ピペリジル）-1,8-ジアザデシレン、2,2,6,6-テトラメチル-4-アリルオキシ-ピペリジンとポリメチルヒドロゲンシロキサン（分子量4000まで）との付加化合物、1,2,2,6,6-ペンタメチル-4-アリルオキシピペリジンとポリメチルヒドロゲンシロキサン（分子量4000まで）との付加化合物、N,N’-ジホルミル-N,N’-ビス-（2,2,6,6-テトラメチル-4-ピペリジル）-ヘキサメチレンジアミン、N,N’-ジホルミル-N,N’-ビス-（1,2,2,6,6-ペンタメチル-4-ピペリジル）-ヘキサメチレンジアミン、5,11-ビス-（2,2,6,6-テトラメチル-4-ピペリジル）-3,5,7,9,11,13-ヘキサアザ-テトラシクロ-［7.4.0.02.7.13.13］-テトラデカン-8,14-ジオン、5,11-ビス-（1,2,2,6,6-ペンタメチル-4-ピペリジル）-3,5,7,9,11,13-ヘキサアザ-テトラシクロ-［7.4.0.02.7.13.13］-テトラデカン-8,14-ジオン、［（4-メトキシフェニル）-メチレン］-プロパン二酸-ビス-（2,2,6,6-テトラメチル-4-ピペリジル）-エステル、［（4-メトキシフェニル）-メチレン］-プロパン二酸-ビス-（1,2,2,6,6-ペンタメチル-4-ピペリジル）-エステル、2,4,6-トリス-（N-シクロヘキシル-N-［2-（3,3,4,5,5-ペンタメチル-ピペラジノン-1-イル）-エチル］-アミノ）-1,3,5-トリアジン、スチレンをメチルスチレンおよび無水マレイン酸と一緒に4-アミノ-2,2,6,6-テトラメチルピペリジンおよびオクタデシルアミンと反応させた共重合体、スチレンをα-メチルスチレンおよび無水マレイン酸と一緒に4-アミノ-1,2,2,6,6-ペンタメチルピペリジンおよびオクタデシルアミンと反応させた共重合体、ジオール成分としての2,2’-（2,2,6,6-テトラメチレン-4-ピペリジニル）-イミノ］-ビス-［エタノール］のポリカルボナート、ジオール成分としての2,2’-（1,2,2,6,6-ペンタメチル-4-ピペリジニル）-イミノ］-ビス-［エタノール］のポリカルボナート、無水マレイン酸およびC30までのα-オレフィンよりなるコポリマーを4-アミノ-2,2,6,6-テトラメチルピペリジンと反応させたもの、無水マレイン酸およびC30までのα-オレフィンよりなるコポリマーを1-アセチル-4-アミノ-2,2,6,6-テトラメチルピペリジンと反応させたもの、無水マレイン酸およびC30までのα-オレフィンよりなるコポリマーを4-アミノ-1,2,2,6,6-ペンタメチルピペリジンと反応させたもの���ピペリジンに遊離NH-基を持つ上述の化合物のN-アルキル-およびN-アリール-オキシ誘導体、特にα-メチルベンジルオキシ-およびC1〜C18のアルキルオキシ。
2.7  シュウ酸ジアミド類、例えば4,4’-ジ-オクチルオキシ-オキサニリド、2,2’-ジエトキシオキサニリド、2,2’-ジ-オクチルオキシ-5,5’-ジ-第三ブチル-オキサニリド、2,2’-ジドデシルオキシ-5,5’-ジ-第三ブチル-オキサニリド、2-エトキシ-2’-エチル-オキサニリド、N,N’-ビス-（3-ジメチルアミノプロピル）-オキサミド、2-エトキシ-5-第三ブチル-2’-エチルオキサニリドおよびこれと2-エトキシ-2’-エチル-5,4’-ジ第三ブチル-オキサニリドとの混合物、o-およびp-メトキシ-並びにo-およびp-エトキシ-二置換されたオキサニリドの混合物。
2.8  2-（2-ヒドロキシフェニル）-1,3,5-トリアジン、例えば2,4,6-トリス-（2-ヒドロキシ-4-オクチルオキシフェニル）-1,3,5-トリアジン、2-（2-ヒドロキシ-4-オクチルフェニル）-4’,6-ビス-（2’,4-ジメチルフェニル）-1,3,5-トリアジン、2-（2,4-ジヒドロフェニル-4’,6-ビス-（2,4-ジメチルフェニル）-1,3,5-トリアジン、2-（2,4-ジヒドロキシフェニル-4,6-ビス-（2,4-ジメチルフェニル）-1,3,5-トリアジン、2,4-ビス-（2-ヒドロキシ-4-プロピルオキシフェニル）-6-ビス-（2,4-ジメチルフェニル）-1,3,5-トリアジン、2-（2-ヒドロキシ-4-オクチルオキシフェニル）-4,6-ビス（4-メチルフェニル）-1,3,5-トリアジン、2-（2-ヒドロキシ-4-ドデシルオキシフェニル）-4,6-ビス-（2,4-ジメチルフェニル）-1,3,5-トリアジン、2-［2-ヒドロキシ-4-（2-ヒドロキシ-3-ブチルオキシプロピルオキシ）フェニル］-4,6-ビス-（2,4-ジメチルフェニル）-1,3,5-トリアジン、2-［2-ヒドロキシ-4-（2-ヒドロキシ-3-オクチルオキシプロピルオキシ）フェニル］-4,6-ビス-（2,4-ジメチルフェニル）-1,3,5-トリアジン、2-（2-ヒドロキシ-4-トリデシルオキシフェニル）-4,6-ビス-（2,4-ジメチルフェニル）-1,3,5-トリアジン、2-［4-ドデシルオキシ/トリデシルオキシ−２−ヒドロキシプロポキシ-２-ヒドロキシフェニル］-4,6-ビス（2,4-ジメチルフェニル）-1,3,5-トリアジン、2-［2-ヒドロキシ-4-（2-ヒドロキシ-3-ドデシルオキシプロポキシ）フェニル］-4,6-ビス-（2,4-ジメチルフェニル）-1,3,5-トリアジン、2-（2-ヒドロキシ-4-ヘキシルオキシ）-フェニル）-4,6-ジフェニル-1,3,5-トリアジン、2-（2-ヒドロキシ-4-メトキシフェニル）-4,6-ジフェニル-1,3,5-トリアジン、2,4,6-トリス［2-ヒドロキシ-4-（3-ブトキシ-2-ヒドロキシプロポキシ）フェニル］-1,3,5-トリアジン、2-（2-ヒドロキシフェニル）-4-（4-メトキシフェニル）-6-フェニル-1,3,5-トリアジン。
3.  金属不活性化剤、例えばN,N’-ジフェニル蓚酸ジアミド、N-サリチラル-N’-サリチロイル-ヒドラジン、N,N’-ビス-サリチロイル-ヒドラジン、N,N’-ビス-（3,5-ジ-第三ブチル-4-ヒドロキシフェニルプロピオニル）-ヒドラジン、3-サリチロイルアミノ-1,2,4-トリアゾール、ビス-ベンジリデン-蓚酸-ジヒドラジド、オキサニリド、イソフタル酸ジヒドラジド、セバシン酸ビスフェニルヒドラジド、N,N’-ジアセチルアジピン酸ジヒドラジド、N,N’-ビス-（サリシロイル蓚酸ジヒドラジド、N,N’-ビス-サリシロイル-チオプロピオン酸ヒドラジド。
4.  ホスフィット類およびホスホニット類、例えばトリフェニル-ホスフィット、ジフェニル-アルキル-ホスフィット、フェニル-ジアルキルホスフィット、トリス-（ノニルフェニル）-ホスフィット、トリラウリル-ホスフィット、トリオクタデシル-ホスフィット、ジステアリル-ペンタエリスリット-ジホスフィット、トリス-（2,4-ジ-第三ブチルフェニル）ホスフィット、ジイソデシル-ペンタエリスリット-ジホスフィット、ビス-（2,4-ジ-第三ブチルフェニル）ペンタエリスリット-ジホスフィット、ビス-（2,6-ジ-第三ブチル-4-メチルフェニル）ペンタエリスリット-ジホスフィット、ビス-イソデシルオキシ-ペンタ-エリスリットジホスフィット、ビス-（2,4-ジ-第三ブチル-6-メチルフェニル）−ペンタエリスリット-ジホスフィット、ビス-（2,4,6-トリ-第三ブチルフェニル）ペンタエリスリット-ジホスフィット、トリステアリル-ソルビチル-トリホスフィット、テトラキス-（2,4-ジ-第三ブチルフェニル）-4,4’-ビフェニレン-ジホスホニット、6-イソオクチルオキシ-2,4,8,10-テトラ第三ブチル-12H-ジベンズ［d,g］-1,3,2-ジオキサホスホシン、6-フルオロ-2,4,8,10-テトラ第三ブチル-12メチル-ジベンズ［d,g］-1,3,2-ジオキサホスホシン
ビス-（2,4-ジ第三ブチル-6-メチルフェニル）-メチルホスフィット、ビス-（2,4-ジ第三ブチル-6-メチルフェニル）-エチルホスフィット、トリス-（2-第三ブチル-4-チオ-（2’-メチル-4’-ヒドロキシ-5’-第三ブチル）-フェニル-5-メチル）-フェニル-ホスフィット、2,2’,2”-ニトリロ［トリエチル-トリス（3,3’,5,5’-テトラ第三ブチル-1、1’-ビフェニル-2、2’-ジイル）ホスホニット］、ビス［2-メチル-4,6-ビス（1,1-ジメチルエチル）フェノール］亜燐酸エチルエステル。
5.  ヒドロキシアミン類、例えばN,N-ジベンジルヒドロキシルアミン、N,N-ジエチルヒドロキシルアミン、N,N-ジオクチルヒドロキシルアミン、N,N-ジラウリルヒドロキシルアミン、N,N-ジテトラデシルヒドロキシルアミン、N,N-ジヘキサデシルヒドロキシルアミン、N,N-ジオクタデシルヒドロキシルアミン、N-ヘキサデシル-N-オクタデシルヒドロキシルアミン、N-ヘプタデシル-N-オクタデシルヒドロキシルアミン、水素化された獣脂油アミンから製造されるN,N-ジアルキルヒドロキシルアミン。
6. ニトロン類、例えばN-ベンジル-α-フェニルニトロン、N-エチル-α-メチルニトロン、N-オクチル-α-ヘプチルニトロン、N-ラウリル-α-ウンデシルニトロン、N-テトラデシル-α-トリデシルニトロン、N-ヘキサデシル-α-ペンタデシルニトロン、N-オクタデシル-α-ヘプタデシルニトロン、N-ヘキサデシル−α-ヘプタデシルニトロン、N-オクタデシル-α-ペンタデシルニトロン、N-ヘプタデシル-α-ヘプタデシルニトロン、N-オクタデシル-α-ヘキサデシルニトロン、水素化された獣脂油アミンから製造されるN,N-ジアルキルヒドロキシアミン類から誘導されるニトロン類。
7. ゼオライトおよびヒドロタルシット（hydrotalcites）、例えば(R)ＤＨＴ-4Aかゝるヒドロタルシットは一般式
［（M2+）1-x（M3+）x（OH）2（An-）x/nyH2O］
［式中、（M2+）はＭｇ、Ｃａ、Ｓｒ、Ｂａ、Ｚｎ、Ｐｂ、Ｓｎ、Ｎｉを意味し、
（M3+）はＡｌ、Ｂ、Ｂｉを意味し、
Anはｎ価のアニオンを意味し、
ｎは１〜４の整数を意味し、
ｘは０〜０．５の間の値を意味し、
ｙは０〜２の間の値を意味する。］
で表される式によって表せる。
ＡはＯＨ-、Ｃｌ-、Ｂｒ-、Ｉ-、ＣｌＯ4-、ＣＨ3ＣＯＯ-、Ｃ6Ｈ5ＣＯＯ-、ＣＯ32-、ＳＯ42-、（ＯＯＣ−ＣＯＯ）2-、（ＣＨＯＨＣＯＯ）22-、ＨＯ（ＣＨＯＨ）4ＣＨ2ＣＯＯ-、Ｃ2Ｈ4（ＣＯＯ）22-、（ＣＨ2ＣＯＯ）22-、ＣＨ3ＣＨＯＨＣＯＯ-、ＳｉＯ32-、ＳｉＯ44-、Ｆｅ（ＣＮ）63-、Ｆｅ（ＣＮ）64-、ＢＯ33-、ＰＯ33-、ＨＰＯ42-を意味する。
（M2+）が（Ca2+）、（Mg2+）または（Mg2+）と（Zn2+）との混合物であり、An-がCO32-、BO33-、PO33-であり、xが0〜0.5の値でありそしてyが0〜2であるヒドロタルシットが特に有利である。更に式
［（M2+）x（Al3+）2（OH）2x+6nz（An-）2yH2O］
で表されるヒドロタルシットも使用することができる。この場合（M2+）はMg2+、Zn2+、特にMg2+が有利である。Anはアニオンであり、特にCO32-、（OOC-COO）2-、OH-およびS2-より成る群から選ばれる。その際にnはイオンの価である。yは正の数であり、好ましくは0〜5、特に0.5〜5であり、xおよびzは好ましくは2〜6の間にある正の数でありそしてzが2より小さくあるべきである。以下の式のヒドロタルシットが特に有利である：
Al2O3×6MgO×CO2×12H2O
Mg4.5Al2（OH）13×CO2×3.5H2O
4MgO×Al2O3×CO2×9H2O
4MgO×Al2O3×CO2×6H2O
ZnO×3MgO×Al2O3×CO2×8-9H2O
ZnO×3MgO×Al2O3×CO2×5-6H2O
Mg4.5Al2（OH）13×CO3
ヒドロタルシットは全ポリマー調製物を基準として０．０１〜５重量％、好ましくは０．２〜３重量％の濃度で使用するのが有利である。
8. チオ系相乗剤、例えばチオジプロピオン酸ジラウリルエステルまたはチオジプロピオン酸ジステアリルエステル。
9.  過酸化物分解剤、例えばβ-チオ-ジプロピオン酸のエステル類、例えばラウリル-、ステアリル-、ミリスチル-またはトリデシル-エステル類、メルカプトベンズイミダゾール、2-メルカプトベンズイミダゾールの亜鉛塩、アルキル亜鉛-ジチオカルバマート類、ジブチル亜鉛-ジチオカルバマート、ジオクタデシル-モノスルフィド、ジオクタデシルジスルフィド、ペンタエリスリット-テトラキス-（β-ドデシルメルカプト）-プロピオナート。
10.  ポリアミド安定剤、例えば銅塩と沃化物および／または燐化合物および二価のマンガンの塩との組合せ。
11.  基礎的補助安定剤、例えばメラミン、ポリビニルピロリドン、ジシアンジアミド、トリアリル-シアヌレート、尿素誘導体、ヒドラジン誘導体、アミン類、ポリアミド類、ポリウレタン類、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、アンチモン-ピロカテコーラートまたは錫-カテコラート、アルカリ金属-およびアルカリ土類金属塩並びに乳酸の亜鉛塩およびアルミニウム塩。
12.  成核剤、例えば無機物質、例えばタルク、酸化金属、例えば二酸化チタンまたは酸化マグネシウム、好ましくはアルカリ土類金属の燐酸塩、炭酸塩または硫酸塩；有機物質、例えばモノ-またはポリカルボン酸並びにそれの塩、例えば4-第三ブチル-安息香酸、アジピン酸；ジフェニル酢酸；コハク酸ナトリウムまたは安息香酸ナトリウム；芳香族アルデヒドのアセタールおよび多価アルコール、例えばソルビトール、例えば1,3-2,4-ジ（ベンジリデン）-D-ソルビトール、1,3-2,4-ジ（4-トルイリデン）-D-ソルビトール、1,3-2,4-ジ（4-エチルベンジリデン）-D-ソルビトール、ポリマー化合物、例えばイオン性コポリマー（”イオノマー”）。
13.  フィラーおよび補強剤、例えば炭酸カルシウム、珪酸塩、ガラス繊維、アスベスト、タルク、カオリン、マイカ、硫酸バリウム、金属酸化物および-水酸化物、カーボンブラック、グラファイト、木粉および他の天然物の粉末または繊維、合成繊維。
14.  他の添加物、例えば可塑剤、潤滑剤、乳化剤、顔料、流動学的助剤、触媒、均展剤、蛍光増白剤、難燃剤、帯電防止剤、発泡剤。
15.  ベンゾフラノンあるいはインドリン、例えば米国特許第４，３２５，８６３号明細書、同第４，３３８，２４４号明細書、同第５，１７５，３１２号明細書、同第５，２１６，０５２号明細書、同第５，２５２，６４３号明細書、ドイツ特許出願公開（Ａ）第４，３１６，６１１号明細書、同第４，３１６，６２２号明細書、同第４，３１６，８７６号明細書、ヨーロッパ特許出願公開第５８９，８３９号明細書または同第５９１，１０２号明細書に掲載されているものまたは3-［4-（2-アセトキシエトキシ）フェニル］-5,7-ジ第三ブチルベンゾフラン-2-オン、5,7-ジ第三ブチル-3-［4-（2-ステアロイルオキシエトキシ）フェニル］-ベンゾフラノン-2-オン、3,3’-ビス［5,7-ジ-第三ブチル-3-（4-［2-ヒドロキシエトキシ-フェニル）-ベンゾフラン-2-オン、5,7-ジ第三ブチル-3-（4-エトキシフェニル）-ベンゾフラン-2-オン、3-（4-アセトキシ-3,5-ジメチルフェニル）-5,7-ジ第三ブチル-ベンゾフラン-2-オン、3-（3,5-ジエチル-4-ピバロイルオキシ-フェニル）-5,7-ジ第三ブチル-ベンゾフラン-2-オン。
式（III）の本発明の添加物または上述の組合せ物は通例の一般的方法に従って有機物質中に、好ましくはポリマー中に混入される。この混入は例えば該化合物および場合によっては別の添加物を重合の前、間または後でまたはポリマー溶融物中に成形前または間に混入または塗布することによって行なう。溶解したまたは分散した化合物をポリマーに直接的に塗布するかまたはポリマーの溶液、懸濁物または乳化物に混入しそして場合によっては後で溶剤を蒸発させて、適用する。これら化合物は、既に顆粒化したポリマー中に後から別の加工段階で混入する場合にも有効である。本発明の式（III）の化合物は安定化すべきポリマーにマスターバッチの状態で添加してもよく、該マスターバッチは、該化合物を１〜７５％、好ましくは２．５〜３０％の濃度で含有している。
以下の実施例によって本発明を更に詳細に説明するが、これらによって本発明は制限されるものではない。製造される本発明の全ての式（III）の化合物はそれらの13Ｃ−ＮＭＲ−スペクトルによって特徴付けられており、製造されるオリゴマーの溶融範囲はこの明細書中におよび表1に示されている。
実施例1
４７．０ｇ（０．０６モル）の２０，２０’−（２−ヒドロキシ−１，３−プロパンジイル）ビス［２，２，４，４−テトラメチル−７−オキサ−３，２０−ジアザジスピロ［５．１．１１．２］ヘンエイコサン−２１−オン］（II’）および１５１．２ｇ（０．３６モル）の２，２，４，４−テトラメチル−２０−（オキシラニルメチル）−７−オキサ−３，２０−ジアザジスピロ［５．１．１１．２］ヘンエイコサン−２１−オン（I’）を減圧下に２００℃で６時間重合する。この操作の間に固体物質が溶融して無色の粘性溶融物をもたらす。反応物質を冷却した後に、脆弱な混合物をフラスコから液体窒素にて強制的に出し粉末化する。このオリゴマーの溶融範囲は１８８〜２３０℃である。
0004370000.tif 000055
実施例６：化学品と接触するまたは接触しないポリエチレンにおける光安定化効果
１００重量部の未安定化ポリエチレン（(R)Polyethylen ＬＥ４５１０、製造元：Ｂｏｒｅａｌｉｓ社）を０．１重量部のペンタエリスリチル−テトラキス−［３−（３，５−ジ第三ブチル-4-ヒドロキシフェニル）−プロピオナート（(R)Ｈｏｓｔａｎｏｘ０１０）、０．０５部のトリス（2,4−ジ第三ブチルフェニル）ホスフィット（(R)Hostanox PAR２４）と混合する。この基礎調製物を実施例１の０．２重量部の安定剤だけあるいは０．１重量部のヒドロタルシット(R)ＤＨＴ  ４Ａと組み合わせてまたは０．０５重量部の酸化亜鉛および０．０５重量部のステアリン酸カルシウムとの混合物と組合せて一本スクリュー式のブラベンダー押出成形機（１２５回転／分、加熱領域１５０／１８０／２２０℃）を用いて二度顆粒化しそしてこの様にして強力に均一化する。この基礎混合物を二本スクリュー式押出機中で溶融し、次いで顆粒化しそしてそれから２００μｍの厚さのブロー成形フィルムを製造する。この様にして得られる試験体を促進曝露装置（(R)Ｘｅｎｏｔｅｓｔ１２００）で曝露試験する。フィルムの安定性の判断基準は、規則的な間隔（全て２００時間）で測定される曝露時間の間のカルボニル指数の変化量である。カルボニル指数ＣＯは式ＣＯ＝Ｅ1720／Ｅ2020（Ｅ＝吸光）に従って決められる。即ち、この場合、曝露の最終点はカルボニル指数が１単位だけ増加することによって確かめる。比較する目的で、フィルムを実施例１からの本発明の安定剤を使用せずに同じ条件で試験する。試験の結果を表１に総括掲載する：
0004370000.tif 000056
基本的安定化フィルムはポリマーの分解を示すΔＣＯ＞１の基準に３２０時間後に達する。追加的に使用される安定剤の安定化効果は３１０時間を超える時間数で得られる。例えば０．２重量％の実施例１の安定剤は（１０１０−３１０）＝７００時間の安定化貢献度を有する。０．１重量％のヒドロタルシットの安定化貢献度は（５２０−３１０）＝２１０時間である。追加的な安定化効果は実施例１の安定剤をヒドロタルシット（ＤＨＴ  ４ａ）と組み合わせた際に（３１０時間＋７００時間＋２１０時間）＝１２２０時間の総安定化度がもたらされるはずである。しかしながら実際には実施例１とヒドロタルシット（ＤＨＴ  ４ａ）と組み合わせると１６１０時間の総安定化度が得られる。換言すればこの組合せは相乗効果を示している。相乗効果は組合せｅ）についても同様に認められる。
実施例７：ポリプロピレン板における光安定化作用
１００重量部の安定化されていないポリプロピレン(R)Hostalen PPK 0160を０．１重量部のペンタエリスリチル−テトラキス−［３−（３，５−ジ第三ブチル−４−ヒドロキシフェニル）プロピオナート（(R)Hostanox O 10）および０．１重量部のステアリン酸カルシウム（製造元：Greven社）と一緒に混合する。この基本調製物を０．１重量部の実施例１の安定剤あるいは実施例１の安定剤（０．０５重量％）と表２に記載のモノマーＨＡＬＳ−安定剤との組合せ物と一緒にLeistritzの二本スクリュー式押出機（対向回転スクリュー、加熱領域：２１０℃、２２０℃、２３０℃、２４０℃）で顆粒化する。次いでこの顆粒を２ｍｍの厚さの射出成形板に加工する（東芝二本スクリュー式押出機、対向回転スクリュー、加熱領域：２１０℃、２２０℃、２３０℃、２４０℃）。この様にして得られる試験体を促進曝露装置（(R)Ｘｅｎｏｔｅｓｔ１２００）で曝露試験する。試験体の安定性の判断基準として、規則的な間隔（全て１５０時間）で測定される変色の増加量を測定する。比較する目的で、試験体を実施例１からの本発明の安定剤を使用せずに同じ条件で試験する。試験の結果を表１に総括掲載する：
0004370000.tif 000057
この表は実施例１の安定剤とモノマーの立体障害アミンをベースとする光安定剤との組合せの安定化効果がそれら個々の成分からの総計で予想されるのよりも良好であることを実証している。
実施例８：ポリプロピレンのプレス成形シートにおける光安定化作用
１００重量部の安定化されていないポリプロピレン(R)Hostalen PPK 0160を０．１重量部のペンタエリスリチル−テトラキス−［３−（３，５−ジ第三ブチル−４−ヒドロキシフェニル）プロピオナート（(R)Hostanox O 10）および０．１重量部のステアリン酸カルシウムと混合する。この基本調製物を０．１重量部の実施例１の安定剤あるいは実施例１の安定剤（０．０５重量％）と表３に記載のポリマーＨＡＬＳ−安定剤との組合せ物と一緒にブラベンダー押出成形機で２００℃で２０回転／分にて１０分混練し、この様にして強力に均一化する。この基礎混合物から１００μｍの厚さのプレス成形シートを製造する。この様にして得られる試験体を促進曝露装置（(R)Ｘｅｎｏｔｅｓｔ２００）で曝露試験する。シートの安定性の判断基準は、規則的な間隔（全て１５０時間）で測定される曝露時間の間のカルボニル指数の変化量である。この場合、カルボニル指数ＣＯは式ＣＯ＝Ｅ1720／Ｅ2020（Ｅ＝吸光）に従って確かめられる。即ち、この場合、曝露の最終点はカルボニル指数が１単位だけ増加することによって決定される。比較する目的で、フィルムを実施例１からの本発明の安定剤を使用せずに同じ条件で試験する。
0004370000.tif 000058
基本的安定化シートはポリマーの分解を示すΔＣＯ＞１の基準に３５０時間後に達する。追加的に使用される安定剤の安定化効果は３５０時間を超える時間数で得られる。例えば０．１重量％の実施例１の安定剤は（９００−３５０）＝５５０時間の安定化貢献度を有する。安定剤Ｃの安定化貢献度は
（７００−３５０）＝３５０時間である。結果を評価する際に実施例ｄの安定剤の濃度が半分に減らされていることを考慮するべきである。追加的な安定化効果は実施例１の安定剤を安定剤Ｃと組み合わせた際に（３５０時間＋５５０／２時間＋３５０／２時間）＝８００時間の総安定化度がもたらされるはずである。しかしながら実際には実施例１と安定剤Ｃと組み合わせると８９６時間の総安定化度が得られる。換言すればこの組合せは相乗効果を示している。
実施例９：ポリプロピレンのプレス成形シートにおける光安定化作用
１００重量部の安定化されていないポリプロピレン(R)Hostalen PPK 0160を０．１重量部のペンタエリスリチル−テトラキス−［３−（３，５−ジ第三ブチル−４−ヒドロキシフェニル）プロピオナート（(R)Hostanox O 10）および０．１重量部のステアリン酸カルシウムと混合する。この基本調製物を０．１重量部の実施例１の安定剤あるいは実施例１の安定剤（０．０５重量％）と表４に記載の紫外線吸収剤との組合せ物と一緒にブラベンダー押出成形機で２００℃で２０回転／分にて１０分混練し、この様にして強力に均一化する。この基礎混合物から１００μｍの厚さのプレス成形シートを製造する。この様にして得られる試験体を促進曝露装置（(R)Ｘｅｎｏｔｅｓｔ１２００）で曝露試験する。シートの安定性の判断基準は、規則的な間隔（全て１５０時間）で測定される曝露時間の間のカルボニル指数の変化量である。この場合、カルボニル指数ＣＯは式ＣＯ＝Ｅ1720／Ｅ2020（Ｅ＝吸光）に従って確かめられる。即ち、この場合、曝露の最終点はカルボニル指数が１単位だけ増加することによって決定される。比較する目的で、フィルムを実施例１からの本発明の安定剤を使用せずに同じ条件で試験する。
0004370000.tif 000059
基本的安定化シートはポリマーの分解を示すΔＣＯ＞１の基準に３５０時間後に達する。追加的に使用される安定剤の安定化効果は３５０時間を超える時間数で得られる。例えば０．１重量％の実施例１の安定剤は（９００−３５０）＝５５０時間の安定化貢献度を有する。安定剤Ｄの安定化貢献度は（４５８−３５０時間）＝１０８時間である。結果を評価する際に実施例ｄの安定剤の濃度が半分に減らされていることを考慮するべきである。追加的な安定化効果は実施例１の安定剤を安定剤Dと組み合わせた際に（３５０時間＋５５０／２時間＋１０８／２時間）＝６７９時間の総安定化度がもたらされるはずである。しかしながら実際には実施例１と安定剤Ｄと組み合わせると７１０時間の総安定化度が得られる。換言すればこの組合せも相乗効果を示している。
実施例１０：ポリプロピレンのプレス成形シートにおける光安定化作用
１００重量部の安定化されていないポリプロピレン(R)Hostalen PPK 0160を０．１重量部のペンタエリスリチル−テトラキス−［３−（３，５−ジ第三ブチル−４−ヒドロキシフェニル）プロピオナート（(R)Hostanox O 10）および０．１重量部のステアリン酸カルシウムと混合する。この基本調製物を０．１重量部の実施例１の安定剤あるいは実施例１の安定剤（０．０５重量％）と表５に記載の立体障害ホスフィット（０．０５重量％）との組合せ物と一緒にブラベンダー押出成形機で２００℃で２０回転／分にて１０分混練し、この様にして強力に均一化する。この基礎混合物から１００μｍの厚さのプレス成形シートを製造する。この様にして得られる試験体を促進曝露装置（(R)Ｘｅｎｏｔｅｓｔ１２００）で曝露試験する。シートの安定性の判断基準は、規則的な間隔（全て１５０時間）で測定される曝露時間の間のカルボニル指数の変化量である。この場合、カルボニル指数ＣＯは式ＣＯ＝Ｅ1720／Ｅ2020（Ｅ＝吸光）に従って確かめられる。即ち、この場合、曝露の最終点はカルボニル指数が１単位だけ増加することによって決定される。比較する目的で、フィルムを実施例１からの本発明の安定剤を使用せずに同じ条件で試験する。
0004370000.tif 000060
基本的安定化シートはポリマーの分解を示すΔＣＯ＞１の基準に３００時間後に達する。追加的に使用される安定剤の安定化効果は３００時間を超える時間数で得られる。例えば０．１重量％の実施例１の安定剤は（９００−３００）＝６００時間の安定化貢献度を有する。安定剤Ｅの安定化貢献度は（４６０−３００時間）＝１６０時間である。結果を評価する際に実施例ｅおよびｆの安定剤の濃度が半分に減らされていることを考慮するべきである。追加的な安定化効果は実施例１の安定剤を安定剤Ｅと組み合わせた際に（３００時間＋６００／２時間＋１６０／２時間）＝６８０時間の総安定化度がもたらされるはずである。しかしながら実際には実施例１と安定剤Ｅと組み合わせると８２０時間の総安定化度が得られる。換言すればこの組合せも相乗効果を示している。
実施例１１：ホスフィットの加水分解（重量減少）の時間への依存性
ホスフィットの加水分解は（例えば大気中湿分からの）水の吸収を伴う。例えばホスフィットは一方では貯蔵時に、もう一方ではポリマー中に混入された状態でも水を吸収し、無駄にますます加水分解する。この加水分解は、ホスフィットの水の吸収は重量増加によって知ることができることで確かめることができる。この目的のために１２５ｇのビス（２，４−ジ第三ブチルフェニル）−ペンタエリスリトールジホスフィット（(R)Weston 626,Bort Warner）の量を気候調整室に２３℃、５０％の相対湿度で開放状態で貯蔵する。実施例１の新規の安定剤によるホスフィットの加水分解傾向の低下を確認する目的で、二番目の試料（この場合には１２５ｇのビス（２，４−ジ第三ブチルフェニル）−ペンタエリスリトールジホスフィットと５ｇの実施例１の安定剤よりなる均一な混合物）を気候調整室に２３℃、５０％の相対湿度で開放状態で貯蔵する。両方の試料は結晶粉末の状態で存在している。
ビス（２，４−ジ第三ブチルフェニル）−ペンタエリスリトールジホスフィットは２１日の貯蔵期間の間に３ｇの水を吸収し、ビス（２，４−ジ第三ブチルフェニル）−ペンタエリスリトールジホスフィットと実施例１の安定剤との混合物は２ｇしか水を吸収しなかった。
従って実施例１の安定剤はホスフィットの加水分解傾向を明らかに減少させたことが判る。
考察：式（III）の本発明の化合物はポリマー物質の安定剤として優れた作用を示す。式（III）の本発明の化合物とモノマー、ポリマーＨＡＬＳおよび／またはホスフィットおよび／または酸捕捉剤との混合物は有機物質の安定化に有効であり、それら個々の成分に比較して改善された性質を示し、例えば耐光性において相乗効果を示す。